(57)【要約】アクリルポリマー添加剤との混和物中に、ポリオレフィン、ポリアミド、又はそれらの混合物から選択されるポリマーを含む組成物に関する。この組成物は、ほぼ同一の条件下で５０００Ｓ−１〜５００Ｓ−１の範囲で同一の一定せん断速度で測定した場合、その組成物のせん断粘度がそのアクリルポリマーを含有しないときの同一組成物のせん断粘度よりも低いか、あるいはその組成物の伸長粘度がそのアクリルポリマー添加剤を含有しないときの同一組成物の伸長粘度よりも低いか、あるいはその組成物のせん断粘度及び伸長粘度の両方がそのアクリルポリマー添加剤を含有しない同様の組成物のせん断粘度及び伸長粘度よりも低い。
2004530013.tif 000002
【特許請求の範囲】
【請求項１】
アクリルポリマー添加剤との混和物中に、ポリオレフィン、ポリアミド、又はそれらの混合物から選択されるポリマーを含む組成物であって、ほぼ同一の条件下で５０００Ｓ−１〜５００Ｓ−１の範囲で同一の一定せん断速度で測定した場合に、
前記組成物のせん断粘度が前記アクリルポリマー添加剤を含有しないときの同一組成物のせん断粘度よりも低いか、
前記組成物の伸長粘度が前記アクリルポリマー添加剤を含有しない同様の組成物の伸長粘度よりも低いか、又は
前記組成物のせん断粘度及び伸長粘度の両方が前記アクリルポリマー添加剤を含有しないときの同一組成物のせん断粘度及び伸長粘度のそれぞれよりも低い組成物。
【請求項２】
前記組成物のせん断粘度は前記アクリルポリマー添加剤を含有しないときの同一組成物のせん断粘度よりも低い、請求項１に記載の組成物。
【請求項３】
前記組成物の伸長粘度が前記アクリルポリマー添加剤を含有しないときの同一組成物の伸長粘度よりも低い、請求項１又は２に記載の組成物。
【請求項４】
前記組成物のせん断粘度が前記アクリルポリマー添加剤を含有しないときの同一組成物のせん断粘度の９８％以下である、請求項１〜３のいずれか一項に記載の組成物。
【請求項５】
前記組成物と、前記アクリルポリマー添加剤を含有しないときの同一組成物との両方が溶融しており、ほぼ同一の温度である、請求項１〜４のいずれか一項に記載の組成物。
【請求項６】
前記ポリマーはポリアミドを含有し、前記組成物と前記アクリルポリマー添加剤を含有しないときの同一組成物との両方が２７０℃〜３２０℃、好適には２９０℃の温度である、請求項５に記載の組成物。
【請求項７】
前記ポリマーはポリオレフィンを含有し、前記組成物と前記アクリルポリマー添加剤を含有しないときの同一組成物との両方が１７０℃〜２３０℃であり、前記ポリオレフィンがポリプロピレンを含有する場合に好適には２３０℃の温度である、請求項５に記載の組成物。
【請求項８】
ほぼ同一の条件下で５０００Ｓ−１〜５００Ｓ−１の範囲で同一の一定せん断速度で測定した場合、前記組成物のせん断粘度が前記ポリマーのみのせん断粘度よりも低い、請求項１〜７のいずれか一項に記載の組成物。
【請求項９】
ほぼ同一の条件下で５０００ｓ−１〜５００ｓ−１の範囲で同一の一定せん断速度で測定した場合、前記組成物の伸長粘度が前記ポリマーのみの伸長粘度よりも低い、請求項１〜８のいずれか一項に記載の組成物。
【請求項１０】
前記組成物及び前記ポリマーのみが両方とも溶融しており、ほぼ同一の温度である、請求項８又は９に記載の組成物。
【請求項１１】
前記ポリマーがポリアミドを含有し、前記組成物及び前記ポリマーのみの両方が２７０℃〜３２０℃、好適には２９０℃の温度である、請求項１０に記載の組成物。
【請求項１２】
前記ポリマーがポリオレフィンを含有し、前記組成物及び前記ポリマーのみの両方が１７０℃〜２３０℃、前記ポリオレフィンがポリプロピレンを含有する場合、好適には２３０℃の温度である、請求項１０に記載の組成物。
【請求項１３】
前記同一の一定せん断速度が３０００ｓ−１である、請求項１〜１２のいずれか一項に記載の組成物。
【請求項１４】
前記組成物の伸長粘度が前記アクリルポリマー添加剤を含有しないときの同一組成物の伸長粘度の９５％以下である、請求項１３に記載の組成物。
【請求項１５】
前記組成物の伸長粘度が前記ポリマーのみの伸長粘度の９５％以下である、請求項１３に記載の組成物。
【請求項１６】
前記組成物の伸長応力が１００ＫＰａ以下である、請求項１〜１５のいずれか一項に記載の組成物。
【請求項１７】
前記アクリルポリマー添加剤が８０〜１００重量％のメチルメタクリレートと、０〜２０重量％の少なくとも１種の他の共重合性アルキル（アルカ）アクリレートコモノマーと、０〜０．５重量％の開始剤と、０〜０．１重量％の連鎖移動剤とを含有するモノマー混合物から得られるホモポリマー又はコポリマーを含む、請求項１〜１６のいずれか一項に記載の組成物。
【請求項１８】
前記アクリルポリマー添加剤が８０〜９９．９重量％のメチルメタクリレートと、０．１〜２０重量％の少なくとも１種の他の共重合性アルキル（アルカ）アクリレートとを含む混合物から得られるアクリルコポリマーである、請求項１５に記載の組成物。
【請求項１９】
アルキル（アルカ）アクリレートがアルキルアクリレート、好適には（Ｃ1〜Ｃ4）アルキルアクリレートを含有する、請求項１８に記載の組成物。
【請求項２０】
前記アクリルポリマー添加剤が５０，０００以上の重量平均分子量である、請求項１〜１９のいずれか一項に記載の組成物。
【請求項２１】
前記アクリルポリマー添加剤が前記組成物の総重量に基づくと少なくとも０．５重量％の量で存在する、請求項１〜２０のいずれか一項に記載の組成物。
【請求項２２】
前記アクリルポリマー添加剤が前記組成物の総重量に基づくと１５重量％以下の量で存在する、請求項１〜２１のいずれか一項に記載の組成物。
【請求項２３】
前記アクリルポリマー添加剤がポリマーと不混和である、請求項１〜２２のいずれか一項に記載の組成物。
【請求項２４】
前記組成物が溶融している、請求項１〜２３のいずれか１項に記載の組成物。
【請求項２５】
前記ポリアミドがナイロン、好適にはナイロン−６，６又はナイロン−６を含有する、請求項１〜２４のいずれか一項に記載の組成物。
【請求項２６】
前記ポリオレフィンがモノアルケンモノマーと少なくとも１種の他の共重合性モノアルケンコモノマーとを含むモノマー混合物から得られるホモポリマー又はコポリマーを含む、請求項１〜２５のいずれか一項に記載の組成物。
【請求項２７】
前記ポリオレフィンがポリエチレン又はポリプロピレンを含有する、請求項２６に記載の組成物。
【請求項２８】
前記ポリマーがホモポリマーである、請求項１〜２７のいずれか一項に記載の組成物。
【請求項２９】
請求項１〜２８のいずれか１項に記載のアクリルポリマー添加剤を、ポリアミド、ポリオレフィン、又はそれらの混合物から選択されるポリマーに添加することを含む、請求項１〜２８のいずれか１項に記載の組成物を製造する方法。
【請求項３０】
前記アクリルポリマー添加剤をポリマーと溶融ブレンドする、請求項２９に記載の方法。
【請求項３１】
非溶融アクリルポリマー添加剤を前記ポリマーの溶融体に添加する、請求項２９又は３０に記載の方法。
【請求項３２】
請求項１〜２８のいずれか１項に記載の組成物を含む繊維。
【請求項３３】
請求項１〜２８のいずれか１項に記載の組成物を含む造形品。
【請求項３４】
請求項１〜２８のいずれか１項に記載の組成物を含むフィルム。
【請求項３５】
請求項１〜２８のいずれか１項に記載のポリマー、特にポリアミド又はポリオレフィンの伸長粘度及び／又はせん断粘度を低下させるための、請求項１〜２８のいずれか１項に記載のアクリルポリマー添加剤の使用。
【発明の詳細な説明】
【技術分野】
【０００１】
本発明は、ポリマー組成物、ポリマー組成物を製造する方法、及びそのポリマー組成物から形成された物品に関する。より詳細には本発明は、排他的ではないが、改良された溶融レオロジーを有するポリオレフィン及び／又はポリアミドと、そのような改質ポリマーの高速紡糸工程による物品、より詳細には繊維を形成するための使用とに関する。
【背景技術】
【０００２】
ポリマー混合物を紡糸するための様々な方法が知られている。典型的には、これらの方法は、紡糸の巻取り速度の上昇と、得られた糸の残留伸びの度合いとのバランスをとることによって、紡糸工程の製造性及び採算性を向上させることを目的とする。紡糸の巻取り速度が上昇すれば、紡糸口金から押出される溶融体の量も増加する。しかし、巻取り速度が上昇すると、典型的には紡糸の分子配向が促進され、得られた未延伸糸の残留伸びが減少する。その結果、その紡糸はより低速で紡糸された糸に比較して破断伸びが小さくなるため、その後の延伸工程又は伸縮加工工程の効率が低下する。
【０００３】
それゆえ、添加剤ポリマーを含有することによる改質がなされていないポリマーのみのものに比較して、一定の紡糸速度でのストランド内の破断伸びが大きい合成繊維を形成することに対する注意が、ポリマー混合物（即ちポリマー及び添加剤ポリマー）を紡糸することによって払われてきた。その結果、最終的な糸を製造するための延伸比をより高くすることができ、それによって紡糸ユニットの製造性が高まったと言われている。
【０００４】
その紡糸工程の製造性は他の要因に依存することも認められている。この要因は、ポリマー混合物及び得られた糸の熱安定性、添加剤の利用性及びコスト、複雑かつ高価な高速製造設備の必要性、並びに紡糸が延伸及び伸縮加工などの二次工程から受ける影響の受け易さ、などである。
【０００５】
ポリマーマトリクス及びポリマー添加剤を含有するポリマー混合物の加工に関する特有の技術的問題は、加工時のポリマー混合物と、繊維製品、フィルム又はポリマー造形品などの得られた製品との熱安定性に与える添加剤の影響である。適切には、ポリマー混合物の加工（例えば繊維として巻取ること、又は型に詰めること）ができるようその混合物の溶融粘度は十分に低いために、ポリマーマトリクスのみの溶融加工に必要な温度は、添加剤ポリマーの加工に必要な温度よりもかなり高い可能性がある。その結果、添加剤ポリマーが加工時に分解して、例えば揮発性の生成物が得られ、それによって加工の全体的効率が低下し、例えば糸、フィルム又は造形品などの最終製品に不利な影響を及ぼす可能性がある。添加剤ポリマーの分解によって、ポリマー混合物及び最終製品の熱安定性（即ち熱安定性の低下）、機械的性質、及び外観に悪影響を及ぼす可能性がある。
【０００６】
例えば、ポリマー混合物が紡糸工程で用いる場合、添加材料の分解によって変色した糸製品が製造され、糸が不良品になり、及び／又は染色前に補修が必要となる可能性がある。その上、添加剤ポリマーが分解すれば、ポリマー混合物の紡糸の際高速で巻取ることができなくなる可能性があり、そうして製造された繊維は所望の破断伸びを有していない可能性がある。ポリマー混合物がフィルムの形成工程又は成形工程で用いる場合、添加材料の分解によって所望の機械的性質及び耐熱性を有しないポリマー混合物が生成される可能性があり、それが結果としてフィルム又は造形品に製造される可能性がある。
【０００７】
適切には、添加剤ポリマー、及び／又はポリマー混合物の熱不安定性からくる全体的影響は、製品（即ち糸、フィルム、又は造形品）を製造する工程の全体的効率が低下し得る。
【発明の開示】
【発明が解決しようとする課題】
【０００８】
そのため本発明は、添加剤ポリマーなどのポリマーマトリクスを含むポリマー混合物に関連する上記の問題を解決するためのものである。
【課題を解決するための手段】
【０００９】
第１の実施態様によれば、本発明は、アクリルポリマー添加剤との混和物中に、ポリオレフィン、ポリアミド、又はそれらの混合物から選択されるポリマーを含有する組成物を提供する。ほぼ同一の条件下で５０００ｓ−１〜５００ｓ−１の範囲で同一の一定せん断速度で測定した場合、
その組成物のせん断粘度は、アクリルポリマー添加剤を含有しない同様の組成物のせん断粘度よりも低いか、或いは、
その組成物の伸長粘度は、そのアクリルポリマー添加剤を含有しない同様の組成物の伸長粘度よりも低いか、或いは
その組成物のせん断粘度及び伸長粘度の両方がそのアクリルポリマー添加剤を含有しない同様の組成物のそれぞれせん断粘度及び伸長粘度よりも低い。そのような組成物を、以下において本発明の組成物という。
【００１０】
用語「ポリマー添加剤を含有しないときの同一組成物」とは、アクリルポリマー添加剤を含有しないが、本発明とほぼ同一となる組成物を意味する。
本発明の好適な実施形態によれば、アクリルポリマー添加剤との混和物中に、ポリオレフィン、ポリアミド、又はそれらの混合物から選択されるポリマーを含有する組成物であって、その組成物のせん断粘度が、ほぼ同一の条件下で５０００ｓ−１〜５００ｓ−１の範囲の一定せん断速度で測定した場合に、アクリルポリマー添加剤を含有しないときの同一組成物のせん断粘度よりも低い組成物が提供される。
【００１１】
好適には、本発明の組成物のせん断粘度は、ほぼ同一の条件下で５０００ｓ−１〜５００ｓ−１の範囲の一定せん断速度で測定した場合、アクリルポリマー添加剤を含有しないポリマーのみ（即ちポリアミド、ポリオレフィン、又はそれらの混合物）のせん断粘度よりも低い。
【００１２】
本発明の別の好適実施形態によれば、アクリルポリマー添加剤との混和物中に、ポリオレフィン、ポリアミド、又はそれらの混合物から選択されるポリマーを含有する組成物であって、ほぼ同一の条件下で５０００ｓ−１〜５００ｓ−１の範囲にある一定のせん断速度で測定した場合、その組成物の伸長粘度がそのアクリルポリマー添加剤を含有しないときの同一組成物の伸び粘度よりも低い組成物が提供される。
【００１３】
好適には、本発明の組成物の伸長粘度は、ほぼ同一の条件下で５０００ｓ−１〜５００ｓ−１の範囲にある一定のせん断速度で測定した場合、アクリルポリマー添加剤を含有しないポリマーのみ（即ちポリアミド、ポリオレフィン、又はそれらの混合物）の伸長粘度よりも低い。
【００１４】
本発明による組成物は、ポリマーマトリクス及びポリマー添加剤を含有するポリマー混合物に関連する上記の技術的問題を解決するためのものである。特に、加工時における本発明の組成物は、アクリルポリマー添加剤を含有しないときの同一組成物に比較して、低い伸長粘度及び／又はせん断粘度を示し得る。これによって、加工条件の自由度をより増加させることが可能である。適切には、本発明の組成物の加工温度は、アクリルポリマー添加剤を含有しない場合の同一組成物に比較して低減可能であり、その結果本発明の組成物は最終製品に加工するための溶融粘度が十分に低くなる。好都合には、アクリルポリマー添加剤は、安価に製造可能となる。
【００１５】
好都合には、本発明の組成物は、より効率的にフィルムを形成させる、又は造形品に成形可能である。例えば、アクリルポリマー添加剤を含有しないときの同一組成物に比較して、より大型の成形品を形成可能であり、複雑な形状の成形品をより精密に成形可能であり、所定の溶融粘度でより高濃度の充填剤を含有させ得る。好都合には、本発明の組成物は、アクリルポリマー添加剤を含有しないときの同一組成物に比較して、繊維を製造するための巻取り速度を上昇して紡糸することができ、典型的には破断伸びを上昇させることができる。適切には、本発明の組成物から製造される繊維は、伸縮加工に適合させる可能性を有する。
【００１６】
結論として、本発明の組成物を用いることは、アクリルポリマー添加剤を含有しない同様の組成物に比較して、繊維形成、フィルム形成、又は成形加工の効率及び製造性を全体的に上昇させることができる。
【００１７】
その上、本発明の組成物、及び／又はそれから形成される最終製品（即ち繊維、フィルム、又は造形品）は、アクリルポリマー添加剤を含有しないときの同一組成の組成物に類似した熱安定性を備えさせることが可能である。このため、より低い加工温度を利用することができるため、加工時に本発明の組成物の熱分解を回避することが可能となる。その上、本発明の組成物は、アクリルポリマー添加剤を含有しないときの同一組成物で用いる場合と類似の条件下で熱可塑的に加工することができるため、本発明の組成物を加工するために装置を改造する必要がない。
【００１８】
用語「せん断粘度」は、溶融ポリマーのみ、又は溶融ポリマー混合物（即ち本発明の溶融組成物）が示すせん断速度に対するせん断応力の比など、内部の流れ抵抗を含む。換言すると、せん断粘度の低い溶融ポリマー又は溶融ポリマー組成物は、せん断粘度の高いそれぞれ溶融ポリマー及び溶融ポリマー組成物に比較して、単位面積で単位距離離れた２つの平行なポリマー表面を単位速度で相対的に移動させるために必要な単位面積あたりの力が小さく、即ちせん断粘度は、回転流れに関係する。
【００１９】
用語「伸長粘度」は、溶融ポリマーのみ、又は溶融ポリマー混合物（即ち本発明の組成物）の、引き延ばされる、又は引き離される能力、即ち非回転流れを含む。換言すると、伸長粘度が低い溶融ポリマー又は溶融ポリマー組成物は、伸長粘度が高い溶融ポリマー又は溶融ポリマー組成物よりも、それぞれポリマー又はポリマー組成物を単位長さに伸長させるのに必要な力が小さい。
【００２０】
好都合には、ポリマー又はポリマー組成物の熱安定性など伸長粘度及びせん断粘度以外の要因が著しく作用しないことを前提にすれば、典型的には本発明の組成物の場合と同様に、ポリマー又はポリマー組成物の伸長粘度を低下させること、及び／又はせん断粘度を低下させることによって、高速繊維紡糸、フィルム形成、及びブロー成形など、ポリマー又はポリマー組成物の伸長粘度、及び／又はせん断粘度に少なくとも一部は依存する加工の効率を上昇させることができる。
【００２１】
溶融ポリマーのみ、又は溶融ポリマー混合物の伸長粘度及びせん断粘度が、それぞれ溶融ポリマー又は溶融ポリマー混合物の温度、及び溶融ポリマー又は溶融ポリマー混合物に与えたせん断速度などの様々な要因に依存し得ることは、当業者には理解されよう。その結果、溶融ポリマー、及び／又は溶融ポリマー混合物の伸長粘度とせん断粘度とを比較するために、典型的には溶融ポリマー及び／又は溶融ポリマー組成物が実質的に同一の温度になるようにして、溶融ポリマー及び／又は溶融ポリマー組成物のそれぞれにほぼ同一の一定のせん断速度を与えることが必要になる。これが、「ほぼ同一の条件」を意味する。
【００２２】
その上、一定のせん断速度での溶融ポリマー又は溶融ポリマー混合物の伸長粘度及びせん断粘度は、ポリマー又はポリマー混合物に与えたせん断速度の上昇又は低下のいずれによって、その一定せん断速度が達成されたかに依存する可能性がある。
【００２３】
好適には、溶融ポリマー及び／又は溶融ポリマー組成物に与える一定の同一せん断速度が、同様の手法で（即ち、与えたせん断速度を低下又は上昇させることにより）達成される。
【００２４】
従って、伸長粘度及びせん断粘度それぞれに関連する用語「ほぼ同一の条件下で５０００ｓ−１〜５００ｓ−１の範囲の同一の一定せん断速度で測定した場合」は、５０００ｓ−１以下５００ｓ−１以上の同一の一定せん断速度を、組成物及びポリマーのみそれぞれに与え、溶融組成物及び溶融ポリマーのみのそれぞれの温度がほぼ同一である場合の、本発明の溶融組成物と、アクリルポリマー添加剤を含有しないときの本発明の同様の溶融組成物と、アクリルポリマー添加剤を含有しないときの溶融ポリマーのみとのそれぞれ伸長粘度又はせん断粘度を意味する。好適には、溶融組成物又は溶融ポリマーのみのそれぞれに与えた同一の一定せん断速度は、それぞれ同様の手法で達成される。
【００２５】
適切には、それぞれ本発明の組成物と、アクリルポリマー添加剤のないポリマーのみと、アクリルポリマー添加剤を含有しない本発明の同様の組成物との伸長粘度又はせん断粘度それぞれの比較測定を実施する場合、これらは、ポリマーそのものの加工範囲でほぼ同一の溶融温度で測定されてもよい。ポリマーの分解によってポリマーの特性に許容し得ない影響を与える前にポリマーを加工できる、即ちポリマーを溶融するための所定のポリマーの加工範囲は、ポリマーマトリクスに加熱、又は加熱と作業を組合わせて施した時にポリマーの各粒子が共に溶融される最低温度の範囲とみなすことができる。典型的には、本発明の組成物にアクリルポリマー添加剤を含めることで、ポリマーの最低加工温度を低下させ得る。
【００２６】
好適には、伸長粘度又はせん断粘度それぞれの比較測定を実施する場合、アクリルポリマー添加剤のないポリマーのみと、本発明の組成物と、アクリルポリマー添加剤を含有しないときの本発明の同一組成物との溶融温度は３３０℃以下、より好適には３２０℃以下、より好適には３１０℃以下である。好適には、伸長粘度又はせん断粘度それぞれの比較測定を実施する場合、ポリマーのみと、本発明の組成物と、アクリルポリマー添加剤を含有しない本発明の同様の組成物との溶融温度は１７０℃以上、より好適には１９０℃以上、より好適には２００℃以上、より好適には２２０℃以上、より好適には２４０℃以上、より好適には２６０℃以上、より好適には２７０℃以上、即ち本発明のポリマー組成物及びポリマーのみを溶融させる加工の操作温度以上である。しかし、ポリマーのみ、及び本発明の組成物などに該当する材料が１９０℃〜２１０℃などより低い温度で溶融されることを前提にすれば、伸長粘度又はせん断粘度それぞれを、そのような温度で測定してもよいことは理解されよう。
【００２７】
より好適には、アクリルポリマー添加剤のないポリマーのみと、本発明の組成物と、アクリルポリマー添加剤を含有しない本発明の同様の組成物との伸長粘度又はせん断粘度それぞれを、ポリマーが本明細書に定義のポリアミドを含む場合２７０℃〜３２０℃の範囲、最適には２９０℃以上、特に２９０℃のほぼ同一の温度で測定する。
【００２８】
より好適には、ポリマーのみと、本発明の組成物と、アクリルポリマー添加剤を含有しない本発明の同様の組成物との伸長粘度又はせん断粘度それぞれを、ポリマーが本明細書に定義のポリオレフィンを含む場合１７０℃〜２３０℃の範囲、ポリオレフィンがポリエチレンを含む場合最適には１９０℃以上、特に１９０℃、ポリオレフィンがポリプロピレンを含む場合２３０℃以上、特に２３０℃の実質的に同様の温度で測定する。
【００２９】
好適には、本発明の組成物と、アクリルポリマー添加剤のないポリマーのみと、アクリルポリマー添加剤を含有しないときの本発明の同一組成物とに与えた同一の一定せん断速度は、それぞれ溶融組成物及び溶融ポリマーのみのそれぞれに与えたせん断速度を高値から低値に低下させることによって得てもよい。換言すると、本発明の組成物とアクリルポリマーのないポリマーのみとの伸長粘度又はせん断粘度を、一定のせん断速度、例えば３０００ｓ−１で測定する場合、これは最初に本発明の組成物及びポリマーのみの両方により高いせん断速度、例えば５０００ｓ−１を与え、その後せん断速度を所望の一定せん断速度、すなわち５０００ｓ−１〜３０００ｓ−１に低下させることによって得てもよい。
【００３０】
典型的には、本発明の組成物と、アクリルポリマー添加剤のないポリマーのみと、アクリルポリマー添加剤を含有しないときの本発明の同一組成物とのせん断粘度及び伸長粘度の比較測定を実施する場合、溶融組成物及び溶融ポリマーのみのそれぞれに高い初期せん断速度１００００ｓ−１を与え、その後所望の一定せん断速度に達するまで、高いせん断速度を段階的に５０００ｓ−１に、その後３０００ｓ−１に、その後１５００ｓ−１に、その後１０００ｓ−１に、その後５００ｓ−１に低下させることによりこれらを実施する。
【００３１】
適切には、本発明の溶融ポリマー又は溶融ポリマー組成物のせん断粘度を、５０ｓ−１以上、好適には１００ｓ−１以上、最適には１５０〜５００ｓ−１のせん断速度で測定する。適切には、本発明の溶融ポリマー又は溶融ポリマー組成物のせん断粘度を、１００００ｓ−１以下、好適には５０００〜３０００ｓ−１のせん断速度で測定する。
【００３２】
好適には、伸長粘度及びせん断粘度それぞれの比較測定を実施する場合、５０００ｓ−１、３０００ｓ−１、又は１５００ｓ−１の同一の一定せん断速度を、本発明の組成物と、アクリルポリマー添加剤を含有しない本発明の同様の組成物と、ポリマーのみとのそれぞれに与える。より好適には、５０００又は３０００ｓ−１の同一の一定せん断速度を、前記組成物とポリマーのみのそれぞれに与える。最適には、３０００ｓ−１の同一の一定せん断速度を、前記組成物とポリマーのみのそれぞれに与える。
【００３３】
本発明の組成物は、アクリルポリマー添加剤を含有しないときの同一組成物、特にアクリルポリマー添加剤のないポリマーのみのせん断粘度の９９％以下、好適には９８％以下、より好適には９７％以下、より好適には９６％以下、より好適には９５％以下、より好適には９０％以下、より好適には８８％以下、最適には８５％以下のせん断粘度を備えていてもよい。
【００３４】
適切には、本発明の組成物は、アクリルポリマー添加剤を含有しないときの同一組成物、特にアクリルポリマー添加剤のないポリマーのみのせん断粘度の６０％以上、好適には６５％以上、より好適には６８％以上、より好適には７０％以上、最適には７３％以上のせん断粘度を備えている。
【００３５】
適切には、本発明の組成物は、アクリルポリマー添加剤を含有しない同様の組成物、特にアクリルポリマー添加剤のないポリマーのみの伸長粘度の９８％以下、好適には９７％以下、より好適には９５％以下、より好適には９３％以下、より好適には９０％以下、より好適には８５％以下、より好適には８０％以下、最適には７５％以下の伸長粘度を備えている。
【００３６】
適切には、本発明の組成物は、アクリルポリマー添加剤を含有しない同様の組成物、特にアクリルポリマー添加剤のないポリマーのみの伸長粘度の４０％以上、好適には４５％以上、より好適には５０％以上、より好適には５５％以上、より好適には６０％以上、より好適には６５％以上、より好適には７０％以上の伸長粘度を備えている。
【００３７】
好適には、本発明の組成物が本明細書に定義のポリアミドを含む場合、ポリアミドポリマーの溶融加工温度、特に２９０℃で一定せん断速度３０００ｓ−１で測定すると、本発明の組成物は、アクリルポリマー添加剤を含有しないときの本発明と同一組成物、特にポリアミドポリマーのみの伸長粘度の９７％以下、より好適には９５％以下、より好適には９０％以下、より好適には８５％以下、より好適には８０％以下、より好適には７５％以下の伸長粘度を備えている。
【００３８】
好適には、本発明の組成物が本明細書に定義のポリアミドを含む場合、ポリアミドポリマーの溶融加工温度、特に２９０℃において一定せん断速度３０００ｓ−１で測定すると、本発明の組成物は、アクリルポリマー添加剤を含有しない本発明の同様の組成物、特にポリアミドポリマーのみの伸長粘度の４０％以上、より好適には４５％以上、より好適には５０％以上、より好適には６０％以上の伸長粘度を備えている。
【００３９】
好適には、本発明の組成物が本明細書に定義のポリオレフィンを含む場合、ポリオレフィンポリマーの溶融加工温度、特に１９０℃〜２３０℃で一定せん断速度３０００ｓ−１で測定すると、本発明の組成物は、アクリルポリマー添加剤を含有しない本発明の同様の組成物、特にポリオレフィンポリマーのみの伸長粘度の９８％以下、より好適には９７％以下、最適には９５％以下、より好適には９３％以下の伸長粘度を備えている。
【００４０】
好適には、本発明の組成物が本明細書に定義のポリオレフィンを含む場合、ポリオレフィンポリマーの溶融加工温度、特に１９０℃〜２３０℃で一定せん断速度３０００ｓ−１で測定すると、本発明の組成物は、アクリルポリマー添加剤を含有しない同様の組成物、特にポリオレフィンポリマーのみの伸長粘度の４０％以上、より好適には４５％以上、より好適には５０％以上、より好適には６０％以上、より好適には７０％以上、最適には７５％以上の伸長粘度を備えている。
【００４１】
好適には、本発明の組成物が本明細書に定義のポリアミドを含む場合、ポリアミドポリマーの溶融加工温度、特に２９０℃で一定せん断速度３０００ｓ−１で測定すると、本発明の組成物は、アクリルポリマー添加剤を含有しないときの本発明と同一組成物、特にポリアミドポリマーのみのせん断粘度の９７％以下、より好適には９６％以下、より好適には９４％以下、より好適には９０％以下、最適には８８％以下のせん断粘度を備えている。
【００４２】
好適には、本発明の組成物が本明細書に定義のポリアミドを含む場合、ポリアミドポリマーの溶融加工温度、特に２９０℃で一定せん断速度３０００ｓ−１で測定すると、本発明の組成物は、アクリルポリマー添加剤を含有しないときの本発明と同一組成物、特にポリアミドポリマーのみのせん断粘度の６０％以上、より好適には６５％以上、より好適には７０％以上、最適には７５％以上のせん断粘度を備えている。
【００４３】
好適には、本発明の組成物が本明細書に定義のポリオレフィンを含む場合、ポリオレフィンポリマーの溶融加工温度、特に１９０℃〜２３０℃で一定せん断速度３０００ｓ−１で測定すると、本発明の組成物は、アクリルポリマー添加剤を含有しないときの本発明と同一の組成物、特にポリオレフィンポリマーのみのせん断粘度の９９％以下、より好適には９８％以下、より好適には９７％以下のせん断粘度を備えている。
【００４４】
好適には、本発明の組成物が本明細書に定義のポリオレフィンを含有する場合、ポリオレフィンポリマーの溶融加工温度、特に１９０℃〜２３０℃において一定せん断速度３０００ｓ−１で測定すると、本発明の組成物は、アクリルポリマー添加剤を含有しないときの本発明の同一組成物、特にポリオレフィンポリマーのみのせん断粘度の８０％以上、より好適には８５％以上のせん断粘度を有する。
【００４５】
好適には、本発明の組成物と、アクリルポリマー添加剤のないポリマーのみと、アクリルポリマー添加剤を含有しないときの本発明と同一組成物との伸長粘度又はせん断粘度それぞれの比較測定を実施する場合、それぞれその組成物及びポリマーのみが、所望の同一の一定せん断速度で平衡になるよう、せん断速度を所望の一定せん断速度に低下させた後、十分に時間を経過させる。
【００４６】
適切には、せん断速度を高値から所望の同一の一定せん断速度に低下させた後、その組成物及びポリマーのみのそれぞれを４００ｓ以下、好適には２００ｓ以下、好適には１５０ｓ以下、好適には１００ｓ以下、より好適には７５ｓ以下の間、平衡にさせておいてもよい。
【００４７】
適切には、せん断速度をより高値から所望の同一の一定せん断速度に低下させた後、その組成物及びポリマーのみのそれぞれを５ｓ以上、好適には１０ｓ以上、好適には２０ｓ以上、好適には３０ｓ以上、より好適には５０ｓ以上の間、平衡にさせておいてもよい。
【００４８】
好適には、伸長粘度の比較測定を実施する場合、５０Ｋｐａ以上、より好適には１００Ｋｐａ以上、より好適には１２０Ｋｐａ以上、より好適には１５０Ｋｐａ以上、より好適には１６０Ｋｐａ以上、より好適には１８０Ｋｐａ以上の伸長応力でこれらを実施してもよい
好適には、伸長粘度の比較測定を実施する場合、１２００Ｋｐａ以下、好適には１０００Ｋｐａ以下、より好適には９５０Ｋｐａ以下の伸長応力でこれらを実施してもよい。
【００４９】
適切には、本発明の組成物、ポリマーのみ、又はアクリルポリマー添加剤を含有しないときの本発明と同一組成物の伸長粘度の比較測定は、上記定義とほぼ同様の伸長応力で測定してもよく、即ち本発明の組成物の伸長応力は、ポリマーのみの伸長応力の±２５％以内、好適には±２０％以内であってもよい。
【００５０】
好適には、本発明の組成物又はアクリルポリマー添加剤を含有しないときの本発明と同一組成物と、アクリルポリマー添加剤のないポリマーのみとの物理的形態は、ほぼ互いに同一でなければならない。好適には、本発明の組成物又はアクリルポリマー添加剤を含有しないときの本発明と同一組成物と、アクリルポリマー添加剤のないポリマーのみとは、円柱形ペレットを含み、好適にはその円柱形ペレットは、断面径が０．１ｍｍ以上３ｍｍ以下で、長さが３ｍｍ以下である。長さ３ｍｍ及び断面径３ｍｍの円柱形ペレットが、特に好適である。
【００５１】
好適には、伸長粘度及び／又はせん断粘度を測定する前に、本発明の組成物と、アクリルポリマー添加剤を含有しないときの本発明と同一組成物と、アクリルポリマー添加剤のないポリマーのみとから、ほぼ全ての水分を除去する。好適にはその組成物及びポリマーのみのそれぞれを、好適には１７０℃の温度で、好適には６時間以上２４時間以下の間、真空下で乾燥させる。
【００５２】
好適には、伸長粘度又はせん断粘度それぞれの比較測定を実施する場合、実質的に同様の圧力でこれらを実施してもよい。
好適には、アクリルポリマー添加剤のないポリマーのみと、本発明の組成物と、アクリルポリマー添加剤を含有しないときの本発明と同一組成物とに加える最大圧力は、３０Ｍｐａ以下、好適には２５Ｍｐａ以下、好適には２０Ｍｐａ以下、より好適には１５Ｍｐａ以下である。
【００５３】
好適には、アクリルポリマー添加剤のないポリマーのみと、本発明の組成物と、アクリルポリマー添加剤を含有しないときの本発明と同一組成物とに加える最大圧力は、０．５Ｍｐａ以上、好適には１Ｍｐａ以上、好適には３Ｍｐａ以上、より好適には５Ｍｐａ以上である。
【００５４】
適切には、比較測定を実施する場合、伸長粘度及びせん断粘度の測定値に実質的に作用し得る変数が、好適には実質的に同一であるべきことは理解されよう。
せん断粘度及び伸長粘度測定は全て、ロザンド製キャピラリーレオメータを用い、本明細書に記載した当業者に公知の方法によって得ることができる。
【００５５】
本明細書に定義したものとほぼ同一の条件下で測定した場合、アクリルポリマー添加剤のないポリマーのみと、アクリルポリマー添加剤を含有しない本発明の組成物とに比較して、本発明の組成物は、特に本明細書に定義の値の範囲のせん断粘度の低下と伸長粘度の低下の両方を示し得ることは理解されよう。そのような組成物も、本発明の範囲に含まれる。
【００５６】
好適には、そのアクリルポリマー添加剤は、多段階ポリマー（multi-stage polymer ）、特に別個のシェルポリマーに包囲又は結合したコアポリマーを有するコア・シェルポリマーなどの多段階粒状ポリマー（multi-stage particulate polymer ）、例えば耐衝撃性改良粒子などではない。適切には、そのアクリルポリマー添加剤は、直鎖又は分枝鎖ポリマーである。好適には、そのアクリルポリマー添加剤は、直鎖状ポリマーである。好適には、そのアクリルポリマー添加剤は、熱可塑的に加工できる。
【００５７】
適切には、そのアクリルポリマー添加剤は、非晶質である。好適には、そのアクリルポリマー添加剤は、ポリマー（例えばポリオレフィン又はポリアミド）とほぼ混和性である。用語「ほぼ不混和」には、本発明の組成物を溶融する場合の溶融加工温度、例えば典型的に１９０〜３１０℃で、アクリルポリマー添加剤がポリマーと二相溶融体を形成する状態、を含む。そのような溶融体の顕微鏡検査では、不混和性の溶融アクリルポリマーが、通常、連続した溶融ポリマーマトリクスに分散された球状粒子又は小球の形態をとる二相系が示される。
【００５８】
適切には、本発明の組成物は、ペレット、シート、顆粒、又は粉末の形態など溶融体、又は固形形態であってもよい。ペレットは、下流での操作で熱加工してもよい。好適には、本発明の組成物が固形又は溶融形態である場合、そのポリマー（即ちポリオレフィン又はポリアミド）は、アクリルポリマー添加剤が内部に分散したポリマーマトリクスを形成している。
【００５９】
適切には、本発明の組成物、特に最終製品、即ち繊維、フィルム、又は造形品の中のアクリルポリマー添加剤は、最大断面径が４００ｎｍ以下、より好適には３００ｎｍ以下であってもよい。適切には、本発明の組成物、特に最終製品、即ち繊維、フィルム、又は造形品の中のアクリルポリマー添加剤は、最大断面径が５０ｎｍ以上、より好適には７５ｎｍ以上であってもよい。本発明の組成物及び最終製品のアクリルポリマー添加剤の特に好適な最大断面径は、２００ｎｍである。
【００６０】
断面径など、本発明の組成物のアクリルポリマー添加剤の寸法は、当業者に公知の技術、例えば走査電子顕微鏡検査又は透過電子顕微鏡検査によって測定してもよい。走査電子顕微鏡検査では、本発明の組成物を典型的には液体窒素で凍結し、その後破断して添加材料を露出させてから電子顕微鏡で寸法を測定する。透過電子顕微鏡検査では、本発明の組成物を典型的には液体窒素で凍結して、その後電子顕微鏡検査で分析するために切片に削る。
【００６１】
好適には、そのアクリルポリマー添加剤は、液体結晶ポリマーを含まず、即ちせん断応力を取除いた後、熱可塑性ポリマー混合物を溶融加工する温度範囲、例えば本明細書に定義の１９０℃〜３３０℃の温度では、アクリルポリマー添加剤は異方性溶融体を形成しない。
【００６２】
好適には、そのアクリルポリマー添加剤は、２重量％未満のスチレンポリマーを含む。より好適には、そのアクリルポリマー添加剤は、１重量％未満、最適には０．５重量％未満のスチレンポリマーを含む。特に好ましいアクリルポリマー添加剤は、いずれのスチレンポリマーも含まない。
【００６３】
そのアクリルポリマー添加剤は、適切にはアクリル酸、及び／又はアルカクリル酸、及び／又はアルキル（アルカ）アクリレートのモノマーを含むホモポリマー及びコポリマー（この用語は２個を超える異なる反復単位を備えたポリマーを含む）を包含する。本明細書で用いる用語「アルキル（アルカ）アクリレート」は、通常は対応するアクリル酸又はアルカクリル酸から形成される対応するアクリル酸エステル又はアルカクリル酸エステルのいずれかを指す。言い換えれば、用語「アルキル（アルカ）アクリレート」は、アルキルアルカクリレート又はアルキルアクリレートのいずれかを指す。
【００６４】
好ましいアルキル（アルカ）アクリレートは、（Ｃ1〜Ｃ22）アルキル（（Ｃ1〜Ｃ10）アルカ）アクリレートである。アルキル（アルカ）アクリレートの（Ｃ1〜Ｃ22）アルキル基の例としては、メチル、エチル、ｎ−プロピル、ｎ−ブチル、イソ−ブチル、ｔｅｒｔ−ブチル、イソ−プロピル、ペンチル、ヘキシル、シクロヘキシル、２−エチル、ヘキシル、ヘプチル、オクチル、ノニル、デシル、イソデシル、ウンデシル、ドデシル、トリデシル、テトラデシル、ペンタデシル、ヘキサデシル、ヘプタデシル、オクタデシル、ノナデシル、エイコシル、ベヘニル、及びそれらの異性体が挙げられる。そのアルキル基は、直鎖又は分枝鎖であってもよい。好適には、その（Ｃ1〜Ｃ22）アルキル基は、先に定義の（Ｃ1〜Ｃ6）アルキル基、より好適には先に定義の（Ｃ1〜Ｃ4）アルキル基を表す。アルキル（アルカ）アクリレートのＣ1〜Ｃ10アルカ基の例としては、メチル、エチル、ｎ−プロピル、イソ−プロピル、ｎ−ブチル、イソ−ブチル、ｔｅｒｔ−ブチル、ペンチル、ヘキシル、シクロヘキシル、２−エチル、ヘキシル、ヘプチル、オクチル、ノニル、デシル、及びそれらの異性体が挙げられる。そのアルカ基は、直鎖又は分枝鎖であってもよい。好適には、その（Ｃ1〜Ｃ10）アルカ基は、先に定義の（Ｃ1〜Ｃ6）アルカ基、より好適には先に定義の（Ｃ1〜Ｃ4）アルカ基を表す。
【００６５】
好適には、そのアルキル（アルカ）アクリレートは、（Ｃ1〜Ｃ4）アルキル（（Ｃ1〜Ｃ4）アルカ）アクリレートであり、最適には（Ｃ1〜Ｃ4）アルキル（メタ）アクリレートである。用語（Ｃ1〜Ｃ4）アルキル（メタ）アクリレートが、（Ｃ1〜Ｃ4）アルキルアクリレート又は（Ｃ1〜Ｃ4）アルキルメタクリレートのいずれかを指すことは理解されよう。（Ｃ1〜Ｃ4）アルキル（メタ）アクリレートの例としては、メチルメタクリレート（ＭＭＡ）、エチルメタクリレート（ＥＭＡ）、ｎ−プロピルメタクリレート（ＰＭＡ）、イソプロピルメタクリレート（ＩＰＭＡ）、ｎ−ブチルメタクリレート（ＢＭＡ）、イソブチルメタクリレート（ＩＢＭＡ）、ｔｅｒｔ−ブチルメタクリレート（ＴＢＭＡ）、メチルアクリレート（ＭＡ）、エチルアクリレート（ＥＡ）、ｎ−プロピルアクリレート（ＰＡ）、ｎ−ブチルアクリレート（ＢＡ）、イソプロピルアクリレート（ＩＰＡ）、イソブチルアクリレート（ＩＢＡ）、ｔｅｒｔ−ブチルアクリレート（ＴＢＡ）、及びそれらの組合わせが挙げられる。
【００６６】
好適には、そのアルカクリル酸モノマーは、（Ｃ1〜Ｃ10）アルカクリル酸である。（Ｃ1〜Ｃ10）アルカクリル酸の例としては、メタクリル酸、エタクリル酸、ｎ−プロパクリル酸、イソプロパクリル酸、ｎ−ブタクリル酸、イソブタクリル酸、ｔｅｒｔ−ブタクリル酸、ペンタクリル酸、ヘキサクリル酸、ヘプタクリル酸、及びそれらの異性体が挙げられる。好適には、（Ｃ1〜Ｃ10）アルカクリル酸は、（Ｃ1〜Ｃ4）アルカクリル酸、最適にはメタクリル酸である。
【００６７】
好適には、そのアクリルポリマーは、アクリルコポリマーである。好適には、そのアクリルコポリマーは、本明細書に定義のアルキル（アルカ）アクリレート、及び／又はアクリル酸、及び／又はアルカクリル酸から得られるモノマーを含む。最適には、そのアクリルコポリマーは、アルキル（アルカ）アクリレートから得られるモノマー、即ち本明細書に定義の共重合性アルキルアクリレートモノマー及びアルキルアルカクリレートコポリマーを含む。特に好ましいアクリルコポリマーとしては、本明細書に定義の（Ｃ1〜Ｃ4）アルキルアクリレートモノマー、及び共重合性（Ｃ1〜Ｃ4）アルキル（Ｃ1〜Ｃ4）アルカクリレートコモノマーが挙げられる。最適なアクリルコポリマーは、メチルメタクリレートモノマー、及び共重合性（Ｃ1〜Ｃ4）アルキルアクリレートコモノマー、特にメチルアクリレート、及び／又はエチルアクリレート、及び／又はブチルアクリレート、特にエチルアクリレート又はｎ−ブチルアクリレートから形成させる。
【００６８】
好適には、そのアクリルコポリマーは、アクリルコポリマーの総重量に基づくと０．１重量％以上、好適には０．５重量％以上、より好適には１重量％以上、より好適には３重量％以上の本明細書に定義のアルキルアクリレートモノマーを含む。好適には、そのアクリルコポリマーは、アクリルコポリマーの総重量に基づくと２０重量％以下、好適には１７重量％以下、より好適には１５重量％以下の本明細書に定義のアルキルアクリレートモノマーを含む。
【００６９】
好適には、そのアクリルコポリマーは、アクリルコポリマーの総重量に基づくと９９．９重量％以下、好適には９９．５重量％以下、より好適には９９重量％以下、より好適には９７重量％以下の本明細書に定義の共重合性アルキルアルカクリレートコモノマーを含む。好適には、そのアクリルコポリマーは、アクリルコポリマーの総重量に基づくと８０重量％以上、好適には８３重量％以上、より好適には８５重量％以上の本明細書に定義の共重合性アルキルアルカクリレートコモノマーを含む。
【００７０】
好適には、そのアクリルポリマーは、アクリルポリマーの総重量に基づくと８０重量％以上、より好適には８５重量％以上、より好適には９０重量％以上、より好適には９５重量％以上、特に９６重量％以上のメチルメタクリレートを含む。
【００７１】
好適には、そのアルキルアクリレートは、本明細書に定義の（Ｃ1〜Ｃ4）アルキルアクリレートである。最適には、そのアルキルアクリレートは、エチルアクリレート、及び／又はブチルアクリレート、ならびにそれらの異性体である。
【００７２】
好適には、アクリルコポリマーは、８０〜１００重量％のメチルメタクリレートと、０〜２０重量％の少なくとも１種の他の共重合性アルキル（アルカ）アクリレートコモノマーと、０〜０．５重量％の開始剤と、０〜１．０重量％の連鎖移動剤とを含むモノマー混合物から得られるホモポリマー又はコポリマーを含む。
【００７３】
好適には、そのアクリルポリマーがアクリルコポリマー、特にメチルメタクリレートなどのアクリルコポリマーである場合、そのアクリルポリマーは、本明細書に定義の単一の共重合性アルキルアクリレート、好適には（Ｃ1〜Ｃ4）アルキルアクリレート、特にエチルアクリレート又はブチルアクリレート、及びそれらの異性体を含む。
【００７４】
好適には、そのアクリルコポリマーは、０．１〜２０重量％の本明細書に定義のアルキルアクリレートモノマー、特に（Ｃ1〜Ｃ4）アルキルアクリレートモノマーと、８０〜９９重量％の本明細書に定義の共重合性アルキルアクリレートコモノマー、特にメチルメタクリレートとを含む。より好適には、そのアクリルコポリマーは、１〜１５重量％のアルキルアクリレートモノマー、特に（Ｃ1〜Ｃ4）アルキルアクリレートモノマーと、８５〜９９重量％の共重合性メチルメタクリレートコモノマーとを含む。特に好ましいアクリルコポリマーは、３〜１５重量％の本明細書に定義のアルキルアクリレートモノマー、特に（Ｃ1〜Ｃ4）アルキルアクリレートモノマー、特にエチルアクリレート又はブチルアクリレートと、９７〜８５重量％の共重合性メチルメタクリレートコモノマーとを含む。
【００７５】
非常に好適なアクリルコポリマーは、アクリルコポリマーの総重量に基づくと１．７５重量％、３重量％、４重量％、１０重量％、及び１５重量％のアルキルアクリレートモノマー、特にエチルアクリレート又はｎ−ブチルアクリレートと、アクリルコポリマーの総重量に基づくとそれぞれ９８．２５重量％、９７重量％、９６重量％、９０重量％、及び８５重量％のメチルメタクリレートとを含有する。
【００７６】
適切には、そのアクリルポリマーが本明細書に定義の少なくとも１種のアルキルアルカクリレートモノマー、特にメチルメタクリレートと、本明細書に定義の少なくとも１種の他の共重合性アルキルアクリレートコモノマー、特にエチルアクリレート及び／又はブチルアクリレートとのモノマー混合物から得られるコポリマーである場合、アクリルコポリマー中のアルキルアクリレートの重量に対するアルキルアルカクリレートの重量比は、適切には、４：１以上、好適には５：１以上、好適には６：１以上、好適には８：１以上、好適には１０：１以上、より好適には１５：１以上、より好適には１９：１以上である。
【００７７】
期せずして、本明細書に定義のアクリルポリマー添加剤の分子量が限界値未満であれば、本発明の組成物が伸長粘度及び／又はせん断粘度の所望の低下を示し得ることが見出された。
【００７８】
好適には、そのアクリルポリマーは、重量平均分子量が５０，０００を超え、より好適には７５，０００を超え、最適には８０，０００を超える。好適には、そのアクリルポリマーは、重量平均分子量が３００，０００未満、好適には２００，０００未満、最適には１５０，０００未満である。重量平均分子量が約８５，０００〜１５０，０００の範囲のアクリルポリマーが、特に好適である。適切には、アクリルポリマーの重量平均分子量は、ゲル透過クロマトグラフィーなど当業者に周知の技術によって測定してもよい。
【００７９】
そのアクリルポリマーは、カーク・オスマー化学大辞典、ジョン・ウィリー・アンド・ソンズ社、第１６巻、５０６〜５３７頁、特に５２５〜７２７頁（Kirk-Othmer Encyclopaedia of Chemical Technology,   John Wiley and Sons. Vol. 16 p.506-537、特にp.525-727 ）に要約した懸濁重合など、当業者に周知の技術によって合成してもよい。適切には、懸濁重合法は、１種以上の開始剤及び１種以上の連鎖移動剤の存在下での本明細書に定義の１種以上のアクリル酸、アルカクリル酸、又はアルキル（アルカ）アクリレートの重合を必要とする。
【００８０】
適切な開始剤としては、ペルオキシ開始剤、ヒドロペルオキシ開始剤、及びアゾ開始剤などのフリーラジカル開始剤、例えば２，２’−アゾ−ビス（イソブチロニトリル）（ＡＩＢＮ）、２，２’−アゾ−ビス（２，４−ジメチルバレロニトリル）、アゾ−ビス（α−メチルブチロニトリル）、アセチルペルオキシド、ドデシルペルオキシド、ベンゾイルペルオキシドが挙げられる。好適には、そのアクリルポリマーは、アクリルポリマーの総重量に基づくと少なくとも０．０１重量％、より好適には少なくとも０．０２重量％、最適には少なくとも０．０４重量％の開始剤を含む。好適には、アクリルポリマーは、アクリルポリマーの総重量に基づくと０．５重量％未満、より好適には０．３重量％未満、最適には０．２５重量％未満の開始剤を含む。
【００８１】
適切な連鎖移動剤としては、ドデシルメルカプタン、ｎ−プロピルメルカプタン、ｎ−ブチルメルカプタン、ｔ−ブチルメルカプタン、２−エチルヘキシルチオグリコレート、チオフェノール、及びブタンチオールなどのチオールが挙げられる。好適には、そのアクリルポリマーは、アクリルポリマーの総重量に基づくと少なくとも０．０３重量％、好適には少なくとも０．０５重量％、好適には少なくとも０．８重量％、好適には少なくとも０．１重量％、最適には少なくとも０．１５重量％の連鎖移動剤を含有する。好適には、そのアクリルポリマーは、アクリルポリマーの総重量に基づくと１重量％未満、好適には０．９重量％未満、好適には０．８重量％未満、好適には０．７重量％未満、好適には０．６重量％未満、最適には０．５重量％未満の連鎖移動剤を含む。
【００８２】
好適には、重合工程で用いられる連鎖移動剤に対する開始剤のモル比は、１１：１以下、好適には８：１以下、好適には７：１以下、より好適には６：１以下、より好適には５：１以下、最適には４：１以下である。
【００８３】
好適には、重合工程で用いられる開始剤に対する連鎖移動剤のモル比は、好適には１：１以上、好適には１．５：１以上、より好適には２：１以上である。
重合工程で用いられる開始剤に対する連鎖移動剤のモル比の特に好ましい範囲は、１：１以上２．５：１以下である。
【００８４】
適切には、そのアクリルポリマーは、連鎖移動剤に対して前述のモル比の開始剤を含有してもよい。
適切には、本発明の組成物のポリマー（例えばポリマーマトリクス）は、ポリアミド及び／又はポリオレフィンを含むポリマーが挙げられる。好適には、そのポリアミドは、熱可塑的に加工できる。好適には、そのポリオレフィンは、熱可塑的に加工できる。上記のように、本発明の溶融組成物中のポリマーは、典型的には本明細書に定義のアクリルポリマー添加剤が分散された溶融ポリマーマトリクスを形成している。
【００８５】
ポリアミドが用いられる場合、そのポリアミドは、ヘキサメチレンジアミン、ノナメチレンジアミンン、及びｍ−キシレンジアミンなどの脂肪族又は芳香族ジアミンと、アジピン酸、セバシン酸、及びテレフタル酸などの脂肪族又は芳香族ジカルボン酸との重縮合によって合成するホモポリマー又はコポリマーを含んでいてもよく、あるいはそれらは、ε−カプロラクタム及びω−ラウロラクタムなどのラクタムの重合から、又はε−アミノカプロン酸及び１１−アミノウンデカン酸などのアミノ酸の自己重縮合から合成してもよい。好適には、そのポリアミドとしては、ナイロン−６，６（ポリヘキサメチレンアジピミド）、ナイロン−６（ポリ−ε−カプロラクタム）、ナイロン−１１、ナイロン−６，１０（ポリヘキサメチレンセバカミド）、及びそれらのコポリマーが挙げられる。ホモポリマーが好ましい。しかしコポリマーも、本発明の範囲に含まれる。ポリアミドがコポリマーを含む場合、ナイロン−６，６などのポリアミドモノマーを、例えばナイロン−６などの少なくとも１種の他の共重合性ポリアミドコモノマー、好適には１種だけの他の共重合性ポリアミドコモノマーと共重合させることによって形成したコポリマーが好適である。好適には、そのポリアミドがコポリマーの場合、そのコポリマーは、ポリアミドモノマーを唯一の共重合性ポリアミドコモノマーと共重合させることによって形成させる。適切には、好ましいコポリマーには、ポリ（アミド−ポリエステル）樹脂などの複合樹脂は含まれない。例えば、本願は、ナイロン−６，６／ナイロン−６及びナイロン−６，６／ナイロン−６ＴＡを含むが、この場合の６ＴＡは、ヘキサメチレンテレフタルアミド単位を表す。これらのうち、ナイロン−６とナイロン−６，６とのポリアミドホモポリマーが特に好適である。
【００８６】
ポリオレフィンが用いられる場合、そのポリオレフィンは、少なくとも１種のモノアルファオレフィンモノマー、好適には少なくとも１種のモノアルケンモノマー、即ち１つの二重結合を含むアルケンを重合することによって得てもよい。好適には、少なくとも１種のモノアルケンモノマーは、エテン、プロペン、ブタ−１−エン、２−メチル−プロペン（イソブテン）、ペンタ−1 −エン、ペンタ−２−エン、３−メチル−ペンタ−1  −エン、２−メチル−ブタ−1 −エン、４−メチル−ペンタ−1 −エン、３−メチル−ブタ−1 −エン、４−メチル−ペンタ−２−エン、ヘキサ−１−エン、ヘキサ−２−エン、及びヘキサ−３−エンなどのＣ2〜Ｃ8アルケン、特に直鎖又は分枝鎖（即ち非芳香族、環式、又は複素環式の）Ｃ2〜Ｃ8アルケンモノマーを含む。好適なＣ2〜Ｃ8アルケンモノマーとしては、エテン、プロペン、ブタ−１−エン、２−メチル−プロペン、３−メチルブタ−１−エン、及び４−メチル−１−ペンタ−１−エンが挙げられる。特に好ましいＣ2〜Ｃ8アルケンモノマーとしては、エテン、プロペン、及びブタ−１−エンが挙げられる。
【００８７】
好ましいポリオレフィンは、本発明に定義の１種のモノアルケンモノマー、特にＣ2〜Ｃ8アルケンモノマーを重合させることによって得られるホモポリマーである。好ましいホモポリマーとしては、低密度ポリエチレン、高密度ポリエチレン、及び直鎖低比重ポリエチレンなどのポリエチレン、ポリプロピレン、ならびに２−メチル−プロペンモノマー、３−メチル−ブタ−１−エンモノマー、及び４−メチルーペンタ−１−エンモノマーを重合して得られるホモポリマーが挙げられる。特に好適なホモポリマーとしては、ポリエチレン及びポリプロピレンが挙げられる。
【００８８】
比較的に好ましくはないが、ポリオレフィンのコポリマーも、本発明の範囲に含まれる。好適なコポリマーは、本明細書に定義のモノアルケンモノマー、特に直鎖又は分枝鎖Ｃ2〜Ｃ8アルケンモノマーと、少なくとも１種の他の、好適には１種だけの共重合性直鎖又は分枝鎖Ｃ2〜Ｃ8アルケンコモノマーとを共重合させることによって得られる。好適には、ポリオレフィンがコポリマーの場合、そのコポリマーは、ポリオレフィンモノマーと唯一の共重合性ポリオレフィンコモノマーとの共重合によって形成させる。適切には、好ましいコポリマーには、ポリ（スチレン−エチレン）ポリマーなどの複合樹脂は含まれない。好適なコポリマーとしては、ポリ（エチレン−プロピレン）、ポリ（プロピレン−ブタ−１−エン）、及びポリ（エチレン−オクタ−１−エン）が挙げられる。
【００８９】
本発明の好適な組成物としては、ナイロンとアクリルポリマー添加剤、ポリエチレンとアクリルポリマー添加剤、ならびにポリプロピレンとアクリルポリマー添加剤が挙げられる。
【００９０】
そのポリアミド又はポリオレフィンは、ガラス充填剤、無機充填剤、難燃剤、ＵＶ安定剤、艶消剤、熱安定剤、紫外線吸収剤、帯電紡糸剤、停止剤、及び蛍光増白剤、又はこれらの薬剤の２種以上の混合物から選択される１種以上の薬剤を含んでいてもよい。
【００９１】
好適には、アクリルポリマー添加剤は、本発明の組成物の総重量に基づくと少なくとも０．１重量％、より好適には少なくとも０．２５重量％、より好適には少なくとも０．５重量％、最適には１重量％以上の量で存在する。
【００９２】
好適には、アクリルポリマー添加剤は、本発明の組成物の総重量に基づくと２０重量％以下、好適には１５重量％以下、より好適には１２重量％以下、最適には５重量％以下の量で存在する。
【００９３】
そのような少量のアクリルポリマーを添加することによって、全体的工程のコストが更に削減され、それにより製造性が著しく上昇する。しかし所望なら、アクリルポリマー添加剤を、ポリマーマトリクスの１０重量％より多量にポリマーマトリクスに添加してもよいことは理解されよう。
【００９４】
好適には、本発明の組成物中のポリマー（即ちポリオレフィン又はポリアミド）の量は、本発明の組成物の総重量に基づくと８０重量％以上、好適には８５重量％以上、より好適には８８重量％以上、最適には９５重量％以上である。
【００９５】
好適には、本発明の組成物中のポリマー（即ちポリオレフィン又はポリアミド）の量は、本発明の組成物の総重量に基づくと９９．９重量％以下、好適には９９．７５重量％以下、より好適には９９．５重量％以下、最適には９９重量％以下である。
【００９６】
好適には、未改質ポリマーと実質的に類似した物理的性質、即ち熱安定性を保持しながら、伸長粘度及び／又はせん断粘度を所望通り低下させるために、ポリマーに添加する添加剤の量を可能な限り低く保たなければならない。
【００９７】
以後に記載する具体的非限定的実施例によって例示されるように、アクリルポリマー添加剤を含有しないときの同一組成物、特にポリマーのみと比較した本発明の組成物の伸長粘度及び／又はせん断粘度の低下量が、とりわけ、添加したアクリルポリマー添加剤の量と、アクリルポリマー添加剤の平均分子量と、アクリルポリマー添加剤の種類とに依存し得ることは、当業者には理解されよう。結論として、本発明の組成物の物理的性質を、添加剤のない同様の組成物、特にポリマーのみのと実質的に類似させたまま、個々の用途、例えば高速紡糸に合わせて伸長粘度及び／又はせん断粘度を所望通り低下させた本発明の組成物を製造することは、通常は日常的実験によって可能である。
【００９８】
アクリルポリマー添加剤を、様々な方法によって本明細書に定義のポリマーに配合させてもよい。例えば、添加剤の添加を、ポリマーを形成するための重合工程の際に実行してもよい。あるいはその添加剤を、ポリマーと溶融ブレンドしてもよい。例えばアクリルポリマー添加剤をポリマーとコンパウンドしてペレットを形成させ、その後押出して加工する、例えば物品に成形してもよい。更に添加剤を押出機のホッパ内でポリマーと混合し、得られた混合物を押出し加工してもよい。あるいは添加剤の溶融体の流れを、クロスヘッド押出又は射出工程によってポリマーの溶融体の流れに添加してもよい。
【００９９】
好適には、上記方法を用いてアクリルポリマー添加剤を、１５０℃〜３００℃、好適には１７０℃〜２９０℃の温度で、ポリマーがポリオレフィンを含む場合より好適には１６０℃〜２４０℃の温度で、ポリマーがポリアミドを含む場合２６０℃〜２９０℃の温度でポリマーと溶融ブレンドする。
【０１００】
最適には、非溶融アクリルポリマー添加剤を、クラミング法（cramming process）によってポリマーの溶融体の流れに添加する。非溶融アクリルポリマー添加剤をそのような溶融体の流れに添加することにより、製造工程で本発明のポリマー組成物を容易に制御及び／又は変更することができる。製造設備に適合性があるため、特に本発明のポリマー組成物を変更する必要がある場合にコストが著しく抑えられ、製造性を向上させることができる。その上、この種の添加工程は、アクリルポリマー添加剤の高温ポリマー加工条件への暴露を極力少なくし、それによってより安定したポリマー混合物を形成させることができる。
【０１０１】
第２の態様によれば、本発明は、本明細書に定義のポリアミド及び／又はポリオレフィンから選択されるポリマーを提供すること、及びそのポリマーに本明細書に定義のアクリルポリマー添加剤を添加することを含む、本明細書に定義の組成物を生成する方法を提供する。ポリマーに添加剤を添加する前述の方法のいずれを用いてもよいことは理解されよう。好適には、アクリルポリマー添加剤を、ポリマーと溶融ブレンドする。好適には、非溶融アクリルポリマー添加剤を、溶融ポリマーに添加する。
【０１０２】
第３の態様によれば、本発明は、繊維を形成するために本発明の組成物を使用することを提供する。好適には、ポリマー繊維の製造工程は、本明細書に定義の本発明の溶融組成物を提供すること、及び本発明の溶融組成物から繊維を形成することを含む。
【０１０３】
好適には、非溶融アクリルポリマー添加剤を溶融ポリマーに添加することによって、本発明の溶融組成物を形成させる。
好適には、ポリマー繊維の製造は、紡糸装置を用いた高速紡糸によって実行するが、その装置自体は公知である。好適には、５００ｍ／分以上、より好適には２００ｍ／分以上、最適には３０００ｍ／分の紡糸速度を用いる。好適には、紡糸速度は、１００００ｍ／分以下、より好適には７５００ｍ／分以下、最適には６０００ｍ／分以下である。
【０１０４】
第４の態様によれば、本発明は、本発明の組成物を含む繊維を提供する。
非溶融アクリルポリマー添加剤を、紡糸ラインの様々なポイントで添加してもよい。スピンラインが押出機を含まない場合、即ち溶融ポリマーをブースターポンプによって紡糸口金の上流にある１組の静的ミキサー及び／又は動的ミキサーに送給する場合、好適には溶融ポリマーが静的及び／又は動的ミキサーに達する直前のポイントで、非溶融アクリルポリマー添加剤を溶融ポリマーの流れに添加する。適切には、そのような添加ポイントによって、アクリルポリマー添加剤を溶融ポリマーと適切に混合しながら、アクリルポリマー添加剤の高温ポリマー加工条件への暴露を極力少なくする。
【０１０５】
非溶融アクリルポリマー添加剤を、ブースターポンプと静的及び／又は動的ミキサーとの間のいずれのポイントで溶融ポリマーの流れに添加してもよいことは理解されよう。あるいは非溶融アクリルポリマー添加剤を、ブースターポンプ内、又はブースターポンプの下流のポイント、即ちポリマーの流れがブースターポンプに達する前のポイントで溶融ポリマーの流れに添加してもよい。
【０１０６】
紡糸ラインが、ブースターポンプではなく押出機を含む場合、非溶融アクリルポリマー添加剤を、押出機のスクリュー部分に添加してもよい。あるいは圧力によって添加剤を溶融ポリマーの流れと共に前方に運ぶために、非溶融アクリルポリマー添加剤を押出機のすぐ下流、即ちスクリューの先端か、その先端を丁度越えたところに添加してもよい。あるいは、非溶融アクリルポリマー添加剤を、溶融ポリマーの流れが１組の静的ミキサー及び／又は動的ミキサーに達する直前のポイントで、押出機の下流に添加してもよい。そのような添加ポイントによって、アクリルポリマー添加剤の高温加工条件への暴露を更に極力少なくしてもよい。好ましく、非溶融アクリルポリマー添加剤を、押出機のスクリュー部分に添加する。最も好適には、ポリマー（ポリオレフィン又はポリアミド）を溶融する押出機のスクリュー部分のポイントで添加する。通常、そのような添加のポイントによって、添加剤の高温加工条件への暴露を最小限に抑えながら、確実に添加剤が適切なせん断力を受けて液滴を形成した後、紡糸口金から吐出される。
【０１０７】
好適には、非溶融アクリルポリマー添加剤は、ウエルナー・アント・フライデラーから供給される二軸スクリュークランマーモデルＺＳ−Ｂ２５、又はストイバーから供給される二軸スクリュークランマー・モデルＲ１７などのクランマーによって溶融ポリマー（即ちポリアミド又はポリオレフィン）に添加する。
【０１０８】
非溶融アクリルポリマー添加剤をポリマー溶融体に添加するための上記添加ポイントの様々な組合わせが本発明に含まれることは、当業者には理解されよう。更に、非溶融アクリルポリマー添加剤の全体又は一部を、先に定義した溶融アクリルポリマー添加剤に置換えてもよい。
【０１０９】
アクリルポリマー添加剤は、好適には押出機内で混合する、そして／あるいは分配マニホールド及び／又は紡糸パック内の静的及び／又は動的ミキサーを用いて混合することにより、溶融ポリマー（即ちポリアミド又はポリオレフィン）中に均質に分散させる。適切には、アクリルポリマー添加剤の添加ポイントを変更することによって、使用者が添加剤と溶融ポリマーとの混合のタイプ及び度合いを変更することができる。適切には、これによって、使用者がアクリルポリマーのレオロジーを変動させ、それにより本発明の組成物が紡糸口金を通る前に本発明の組成物中のアクリルポリマーの粒度分布を制御することができる。
【０１１０】
好適には、紡糸口金から吐出されるアクリルポリマー添加剤の液滴サイズは、約７５〜４００ｎｍ、最適には２００ｎｍである。
本発明の組成物は、シート、フィルム、粉末、又は顆粒の形態で生成してもよい。様々な形状に押出すか、又は成形するか、あるいはその他の材料、つまり硬質又は発泡状のＡＢＳ、ＰＶＣ、耐衝撃性ポリスチレン（ＨＩＰＳ）などのポリスチレンポリマーの上に同時押出するか、又は積層してもよい。金属上に同時押出するか、又は積層してもよい。本発明の組成物がシートの形態である場合、それを所望の形状に熱形成してもよい。
【０１１１】
第５の態様によれば、本発明は、本発明の組成物を含む造形品を提供する。適切には、前記造形品は、押出によって、あるいは熱形成によって、あるいはブロー成形又は射出成形などの成形によって、あるいはその他の材料の上に同時押出するか、又は積層することによって形成させてもよい。
【０１１２】
前記造形品は、建造物の建築で使用してもよい。例えば、固形か、又は同時押出された建築部材、例えば下端板、はしけ板、鼻隠し板、外装用板、羽目、樋、管、シャッター、窓枠、窓板、窓用形材、温室用形材、戸板、戸枠、屋根板、建築用付属品などであってもよい。
【０１１３】
前記造形品は、車両の組立で、又は別の自動車用の用途で、塊状材料、又は同時押出された積層品の両方で使用してもよい。そのような用途としては、外装品、キャブ成形品、バンパー（フェンダー）、通風孔、リヤパネル、ならびにバス、トラック、バン、キャンパー、農業用車両、及び運送用車両の付属品、ならびにサイドパネル及びクォーターパネルの装備品などが挙げられるが、これらに限定されるものではない。
【０１１４】
前記造形品は、室内又は室外の両方の用途で、例えば浴室の装備品、便座、台所用具、びん、容器、電気冷蔵庫の内張り又は本体、塀、ごみ缶、園芸品などに用いてもよい。
第６の態様によれば、本発明は、造形品を形成させるための本発明の組成物の使用を提供する。
【０１１５】
第７の態様によれば、本発明は、本発明の組成物を含むフィルムを提供する。適切には、そのフィルムは、本発明の組成物をブロー成形する、又は押出すことによって形成させてもよい。典型的には、そのフィルムは、１０ミクロン〜２ｍｍの厚さである。
【０１１６】
第８の態様によれば、本発明は、フィルムを形成させるための本発明の組成物の使用を提供する。
第９の態様によれば、本発明は、本明細書に定義のポリマー、特にポリアミド又はポリオレフィンの伸長粘度及び／又はせん断粘度を低下させるための、本明細書に定義のアクリルポリマー添加剤の使用を提供する。適切には、本明細書に記載の方法により、本明細書に定義のアクリルポリマー添加剤をポリアミド又はポリオレフィンと混和することによって、そのような使用に影響を与えてもよい。
【０１１７】
適切には、本発明の第１、第２、第３、第４、第５、第６、第７、第８、及び第９の態様の特徴を組合わせて、本発明のその他の態様の好ましい特徴とみなしてもよい。
添付の図面を参照しながら以下の非限定的実施例によって、本明細書を更に説明する。
【０１１８】
簡潔にするために、以下の説明の一部はポリオレフィンのみを引用している。しかし、用語「ポリオレフィン」が本明細書に定義の用語「ポリマー」に置換えられることは理解されよう。
【発明を実施するための最良の形態】
【０１１９】
図１には、アクリルポリマー添加剤を入れるためのホッパ（１）と、アクリルポリマー添加剤をホッパ（１）から押出すための押出機（２）とを具備し、ポリオレフィンの溶融体の流れに溶融アクリルポリマー添加剤を添加するための装置が示されている。その装置は、ポリオレフィンポリマーを入れるための別のホッパ（３）と、ポリオレフィンポリマーをそのホッパ（３）から押出すための押出機（４）とを更に具備する。押出機（４）は、静的ミキサーを含む管状マニホールド装置（５）に送給する。管状マニホールド装置（５）は、紡糸パック及び紡糸口金（６）に送給する。紡糸口金は、典型的にはそれぞれ口径約０．３ｍｍの２０個を超える穴のある板を具備する。
【０１２０】
使用の際、ホッパ（１），（３）は、それぞれアクリルポリマー添加剤及びポリオレフィンポリマーの乾燥チップが充填されている。押出機（２），（４）は、ホッパ（１，２）からのアクリルポリマー添加剤及びポリオレフィンを押出して、２種のポリマーの別個の溶融体の流れを形成する。溶融アクリルポリマー添加剤を、ポリオレフィンポリマーの溶融体の流れに添加する。これは、ライン２０で示されるように押出機（４）のスクリュー内に組込んでもよく、そして／あるいはライン２１で示されるように押出機のすぐ下流のポイントで（即ちスクリュー先端か、スクリュー先端を丁度越えたところで）組込んでもよく、そして／あるいはライン２２で示されるように静的ミキサーのすぐ上流のポイントで組込んでもよい。上記添加ポイントの組合わせを利用してもよいことは理解されよう。更に、パック及び紡糸口金（６）の前のマニホールド装置（５）に沿ったいずれかのポイントで、溶融アクリルポリマー添加剤を溶融ポリオレフィンポリマーに添加してもよい。マニホールド装置（５）の静的ミキサーによってそのポリマー混合物を混合し、その後紡糸パック及び紡糸口金（６）に計量しながら供給する（meter ）。紡糸パックは破砕された金属が充填されており、非常に高いせん断を生じることによって、ポリマー混合物のフィラメント（７）を紡糸口金から吐出させる。フィラメント（７）は、当業者に周知の適切な巻取ステーション（８）に進むが、そのステーションでは様々な仕上げステップ及び包装ステップを含んでいてもよい。
【０１２１】
図２には、ポリマーを入れるためのホッパ（１１）と、ポリオレフィンポリマーの溶融体の流れを形成するための押出機（１２）とを具備し、ポリオレフィンポリマーの溶融体の流れに非溶融アクリルポリマー添加剤を添加する装置が示されている。押出機（１２）は、内部に静的ミキサーを含む管状マニホールド（１３）内で終結している。管状マニホールド（１３）は、図１の装置に関して上記されたように紡糸パック及び紡糸口金（１４）に送給する。その装置は、アクリルポリマー添加剤を入れるための別個のホッパ（９）と、非溶融アクリルポリマー添加剤をポリマー溶融体流れに送給するための、ストイバーに供給されるようなクランマー（１０）とを更に具備している。
【０１２２】
使用の際、ホッパ（１１），（９）は、それぞれポリオレフィンポリマー及びアクリルポリマーの乾燥チップが充填されている。押出機（１２）は、ポリオレフィンポリマーをホッパ（１１）から押出して、溶融体流れを生成する。クランマー（１０）は、非溶融アクリルポリマーをポリオレフィン溶融体の流れに運搬する。クランマーは、別個の熱源を含まないため、アクリルポリマーを溶融しない。任意に、クランマーは、冷却装置を含んでいてもよい。非溶融アクリルポリマーを、ライン２３で示されるように押出機（１２）のスクリューに添加してもよく、そして／あるいはライン２４で示されるように押出機のすく下流のポイントで（即ちスクリュー先端か、スクリュー先端を丁度越えたところで）添加してもよく、そして／あるいはライン２５で示されるように管状マニホールド（１３）内の静的ミキサーのすぐ下流のポイントで添加してもよい。一般に、非溶融アクリルポリマーは、紡糸パック及び紡糸口金（１４）の前の管状マニホールド装置（１３）に沿ったいずれかのポイントで添加してもよい。アクリルポリマーを押出機（１２）のスクリューに添加する場合、好適には添加剤クランマー（１０）は、適合するなら添加剤注入機と向合って設置する。前記と同様に、フィラメント（１５）は巻取装置（１６）に進むが、その装置は様々な仕上げステップ及び包装ステップを含んでいてもよい。
【０１２３】
図１及び２の装置の押出機（４，１２）が、例えば連続した重合工程からのポリマー溶融体を送給する場合、押出機の１つ又は全てをブースターポンプに置換えてもよいことは当業者には理解されよう。
レオロジー分析
ロザンド製キャピラリーレオメータを用いて、１９０℃〜３１０℃の温度で粘度測定を行った。３０ｓ−１〜１０，０００ｓ−１のせん断速度でせん断粘度測定を行い、これらのデータから以下に要約するように伸長粘度を計算した。１８００ｓを超える粘度でモニタリングすることにより、組成物及び添加剤の熱安定性を評価した。
【０１２４】
キャピラリーレオメトリー分析において、ポリマーチップ（即ちポリマー組成物又は添加剤）を所望の（即ち溶融される）温度に加熱して、２つのバレル、即ち伸長ダイ（長さ１６ｍｍ及び口径１ｍｍ）を含む一方のバレルと、オリフィスダイ（長さ０．２ｍｍ及び口径１ｍｍ）を含む他方のバレルとを通して同時に押出す。各ダイ入口領域のそれぞれの上流に圧力変換機を設置して、各せん断速度、即ちラム速度での各ダイを通した圧力低下を記録する。２つを同時に測定し、ダイ入口で修正する。両方のダイで記録された圧力低下の合計は、ダイ入口領域内に集まるポリマー溶融体の抵抗によるものである（単位セルの溶融ポリマーを伸長すること、即ち伸長粘度に類似している）。オリフィスダイではなく伸長ダイでは、その圧力が更に低下するが、それはダイ壁でのせん断によるポリマー溶融体の流れに対する抵抗に起因する。
【０１２５】
結論として、ダイ壁のある伸長ダイとは異なりオリフィスダイにはせん断は生じないため、オリフィスダイを通して記録された圧力低下は、ポリマー溶融体の伸長粘度に関係するものである。同様に、伸長ダイとオリフィス型ダイとの圧力低下の差によって、ポリマー溶融体のせん断粘度が測定される。
【０１２６】
測定を簡便にするために、一般にポリマー系のねじれと流動によって、せん断を実行し、せん断粘度（η）、せん断速度（ν）、又はせん断応力（Τ）と関連付ける。その後コグスウェルの式
【０１２７】
【数１】
2004530013.tif 000003
（式中、ηはせん断粘度を表し、ｎはせん断減粘性指数を表し、νはせん断歪を表し、Ｐ0は外挿した長さゼロのダイ圧力低下を表す）に従うレオメータのソフトウェアによって、伸長粘度（λ）を計算する。
実施例１
９８．２５重量％のメチルメタクリレートと、１．７５重量％のエチルエチルアクリレートとを含むアクリルコポリマー添加剤の、懸濁重合による調製
フラスコの壁に４枚のそらせ板を含み、ランビキ形凝縮器を通るシャフトドライブ式櫂形かくはん機を具備した５リットル丸底フラスコに、リン酸水素二ナトリウム二水和物２８ｇと、脱イオン水２０００ｇと、水中の１％ナトリウムポリメタクリレート（ＮａＯＨで中和した高分子量ポリメタクリレート）溶液１００ｇとを充填する。その懸濁液をかくはんしながら４０℃〜５０℃に加熱して、ナトリウムポリメタクリレートを溶解し、その溶液に窒素を３０分間バブリングさせて酸素を除去する。窒素パージを終え、その後メチルメタクリレート１０８０ｇと、エチルアクリレート１９．２５ｇと、２，２’−アゾビス（イソブチロニトリル）（ＡＩＢＮ）２．５０ｇと、ドデシルメルカプタン３．４０ｇとを反応フラスコに充填する。反応物に窒素ブランケットを覆っておく。反応混合物を８２℃の反応温度に加熱して、反応が進行する間保持する。発熱反応の際、温度を最大で約９５℃まで上昇させるためにかくはん速度の増加が必要となる場合があり、バッチが過度に発泡すると水の添加が必要となる場合がある。発熱が引き始めたら、バッチを加熱処理して残留モノマー濃度を低下させ、９０℃で１時間加熱させることによりいずれの残留開始剤も分解する。反応混合物を冷却し、その後遠心バッグに反応スラリーを注入して遠心分離で洗浄し、排水して、脱イオン水２リットルで２回洗浄する。各水添加の間には排水する。遠心バッグの孔径は、約７５ミクロンである。ろ過して洗浄したポリマーをトレイに広げて、７５℃の温度のエアオーブンで２４時間乾燥し、ゲル透過クロマトグラフィーで測定した重量平均分子量９８，０００の標題のアクリルコポリマーを生成させる。
【０１２８】
アクリルコポリマーは、メルトフローインデックスＭＦＩ（ＡＳＴＭ  Ｄ１２３８、２３０℃、３．８ｋｇ）が２．３ｇ／１０分で、粘度数が５６ｃｃｍ／ｇ（クロロホルム中の０．５％溶液として測定）であった。
実施例２
９９．５重量％メチルメタクリレートと、０．５重量％エチルアクリレートとを含むアクリルコポリマー添加剤の、バッグ重合（bag polymerisation）による調製
ランビキ形凝縮器を通るシャフトドライブ式櫂形かくはん機を用いて、１０リットルガラス製丸底フラスコで、以下の材料を完全に混合した。
４９２３．３０ｇ  メチルメタクリレート
２４．７０ｇ  エチルアクリレート
２．４０ｇ  ラウリルペルオキシド
０．５４ｇ  ｔ−ブチルペルオキシアセテート（５０％活性）
２３．０９ｇ  ドデシルメルカプタン
０．７３ｇ  シュウ酸溶液（水中で７．１６％ｗ／ｗ）
０．９１ｇ  ７５％ｗ／ｗ  エタノール／水中のジオクチルスルホコハク酸ナトリウム（
ＡＯＴ  ７５）
４．９５ｇ  ジチオ−ビス−ステアリルプロピオネート
１９．８０ｇ  ステアリルメタクリレート
反応混合物をかくはんして、フラスコを３０分間窒素パージさせる。重合用の壁厚０．８ｍｍ未満のナイロン６，６（又はナイロン６）ポリマーバッグに、生成したモノマー混合物を充填する。そのバッグは、プラスチック製ゴミ袋と外観が似ており、モノマー混合物を入れて厚さ３ｃｍ以下バッグにするのに十分な寸法である。そのバッグを金属トレイに置いて、モノマー混合物を充填する。閉込められた空気を除去して、金属クリップでバッグを密閉する。トレイとバッグを適切に設計されたオーブンに入れて、オーブンの温度を以下の表に列挙するように制御する。
【０１２９】
2004530013.tif 000004
このプロファイルでは、９８％を超える転化レベルに達し、外観が非常に滑らかで表面にむら、又は「ホットスポット」がない塊状ポリマーが生成した。ナイロンバッグを除去して、重量平均分子量７７，０００の標題のアクリルコポリマーを生成させた。
実施例３
９０重量％メチルメタクリレートと、１０重量％ｎ−ブチルアクリレートとを含むアクリルコポリマー添加剤の、懸濁重合による調製
以下の反応物を用いて、実施例１に要約した実験方法によって、標題のコポリマー添加剤を調製する。
２８．０ｇ  リン酸水素二ナトリウム二水和物
２０００ｇ  脱イオン水
１００ｇ  １％ナトリウムポリメタクリレート（ＮａＯＨで中和した高分子量ポリメチルアクリレート）
９９０ｇ  メチルメタクリレート
１１０ｇ  ｎ−ブチルアクリレート
２．５ｇ  ２，２’−アゾビス（イソブチロニトリル）ＡＩＢＮ
３．５ｇ  ドデシルメルカプタン
ゲル透過クロマトグラフィーによって、重量平均分子量８６，０００の標題のアクリルコポリマー添加剤を見出した。
実施例４
９６重量％メチルメタクリレートと、４重量％エチルアクリレートとを含むアクリルコポリマー添加剤の、懸濁重合による調製
以下の反応物を用いて、実施例１に要約した実験方法によって、標題のアクリルコポリマー添加剤を調製する。
２８．０ｇ  リン酸水素二ナトリウム二水和物
２０００ｇ  脱イオン水
１００ｇ  １％ナトリウムポリメタクリレート（ＮａＯＨで中和した高分子量ポリメチルアクリレート）
１０５６ｇ  メチルメタクリレート
４４ｇ  エチルアクリレート
２．５ｇ  ２，２’−アゾビス（イソブチロニトリル）ＡＩＢＮ
４．０ｇ  ドデシルメルカプタン
ゲル透過クロマトグラフィーによって、重量平均分子量８５，０００の標題のアクリルコポリマー添加剤を見出した。
実施例５
８５重量％メチルメタクリレートと、１５重量％ｎ−ブチルアクリレートとを含むアクリルコポリマー添加剤の、懸濁重合による調製
以下の反応物を用いて、実施例１に要約した実験方法によって、標題のコポリマー添加剤を調製する。
３０．８ｇ  リン酸水素二ナトリウム二水和物
２２００ｇ  脱イオン水
１１０ｇ  １％ナトリウムポリメタクリレート（ＮａＯＨで中和した高分子量ポリメチルアクリレート）
７６５ｇ  メチルメタクリレート
１３５ｇ  ｎ−ブチルアクリレート
２．０ｇ  ２，２’−アゾビス（イソブチロニトリル）ＡＩＢＮ
３．０ｇ  ドデシルメルカプタン
ゲル透過クロマトグラフィーによって、重量平均分子量８５，０００の標題のアクリルコポリマー添加剤を見出した。
実施例６
９７重量％メチルメタクリレートと、３重量％エチルアクリレートとを含むアクリルコポリマー添加剤の、懸濁重合による調製
以下の反応物を用いて、実施例１に要約した実験方法によって、標題のアクリルコポリマー添加剤を調製する。
２８．０ｇ  リン酸水素二ナトリウム二水和物
２０００ｇ  脱イオン水
１００ｇ  １％ナトリウムポリメタクリレート（ＮａＯＨで中和した高分子量ポリメチルアクリレート）
１０６７ｇ  メチルメタクリレート
３３ｇ  エチルアクリレート
２．５ｇ  ２，２’−アゾビス（イソブチロニトリル）ＡＩＢＮ
２．０ｇ  ドデシルメルカプタン
ゲル透過クロマトグラフィーによって、重量平均分子量１３６，０００の標題のアクリルコポリマー添加剤を見出した。
実施例７
本発明の組成物を調製する一般的手順
所望のペレット化ポリマー（例えばポリアミド又はポリオレフィン）と、ペレット化アクリルポリマー添加剤とを含む混合物を、ウエルナー・フライデラー製のＺＳＫ３０二軸スクリュー押出機など、それぞれポリアミド又はポリオレフィンをコンパウンドするために設計されたスクリューのある二軸スクリュー押出機に送給し、スクリュー速度を２７５回転／分、押出機からの押出量を１５ｋｇ／時として、ポリマーがポリアミドを含む場合２７０℃で運転させ、ポリマーがポリプロピレンを含む場合２３０℃で運転させる。押出機から吐出される本発明の組成物を水浴で冷却した後、ロータリーホール／カッターユニットを用いてペレット化する。
【０１３０】
上記手順を用いて、以下の組成を調製した：
組成物１：９９重量％ポリアミド−６，６（デュポンから入手される押出グレードザイテルＥ５０（Zytel E50 ））。
９６重量％メチルメタクリレートと４重量％エチルアクリレート（４％ＥＡと呼ぶ）とを含む１重量％の実施例４のアクリルコポリマー添加剤。
組成物２：９９重量％ポリプロピレン［メルトフローインデックス３．５（２３０℃、２．１６ｋｇ，ｇ／１０分）  ＩＳＯ１１３３］。
８５重量％メチルメタクリレートと１５重量％ｎ−ブチルアクリレート（１５％ｎＢＡと呼ぶ）とを含む１重量％の実施例５のアクリルコポリマー添加剤。
組成物３：９９重量％ポリプロピレン［メルトフローインデックス３．５（２３０℃、２．１６ｋｇ，ｇ／１０分）  ＩＳＯ１１３３］。
９０重量％メチルメタクリレートと１０重量％ｎ−ブチルアクリレート（１０％ｎＢＡと呼ぶ）とを含む１重量％の実施例３のアクリルコポリマー添加剤。
組成物４：９９重量％ポリプロピレン［メルトフローインデックス３．５（２３０℃、２．１６ｋｇ，ｇ／１０分）  ＩＳＯ１１３３］。
９８．７５重量％メチルメタクリレートと１．７５重量％エチルアクリレート（１．７５％ＥＡと呼ぶ）とを含む１重量％の実施例１のアクリルコポリマー添加剤。
組成物５：９９重量％ポリプロピレン［メルトフローインデックス３．５（２３０℃、２．１６ｋｇ，ｇ／１０分）  ＩＳＯ１１３３］。
９７重量％メチルメタクリレートと３重量％エチルアクリレート（３％ＥＡと呼ぶ）とを含む１重量％の実施例６のアクリルコポリマー添加剤。
実施例８  −  組成物１のレオロジー測定
（１）アクリルコポリマー添加剤のないポリアミド−６，６（デュポン（DuPont）から入手される押出グレードザイテルＥ５０（Zytel E50 ））と；（２）実施例７に要約した組成物１とのせん断粘度及び伸長粘度を２９０℃で測定した。
【０１３１】
実験全てにおいて、ポリマー組成物及びポリアミド−６，６のせん断粘度及び伸長粘度を、初期せん断速度１０，０００ｓ−１で測定した。せん断速度を１００００ｓ−１から６０００ｓ−１に、その後３０００ｓ−１に、その後１５００ｓ−１に、その後１０００ｓ−１に、その後５００ｓ−１に、その後３００ｓ−１に、その後１００ｓ−１に、その後６０ｓ−１に、最後に３０ｓ−１に低下させることにより、一定せん断速度で伸長粘度及びせん断粘度を更に測定した。
【０１３２】
結果を表１に作表しており、本発明のポリマー組成物が、アクリルポリマー添加剤のないポリマーのみと比較して低いのび粘度と低いせん断粘度を示すことが実証される。典型的には、これによって、紡糸、成形、又はフィルム形成加工の製造性が全体的に上昇する可能性がある。
実施例９  −  組成物２〜５のレオロジー測定
（１）ポリプロピレン［メルトフローインデックス３．５（２３０℃、２．１６ｋｇ，ｇ／１０分）  ＩＳＯ１１３３］と；（２）実施例７に要約した組成物２と；（３）実施例７に要約した組成物３と；（４）実施例７に要約した組成物４と；（５）実施例７に要約した組成物５と、のせん断粘度及び伸長粘度を、２３０℃で測定した。
【０１３３】
実験全てにおいて、ポリマー組成物及びポリプロピレンのせん断粘度及び伸長粘度を、初期せん断速度１０，０００ｓ−１で測定した。せん断速度を１００００Ｓ−１から６０００Ｓ−１に、その後３０００Ｓ−１に、その後１５００Ｓ−１に、その後１０００Ｓ−１に、その後５００Ｓ−１に、その後３００Ｓ−１に、その後１００Ｓ−１に、その後６０Ｓ−１に、最後に３０Ｓ−１に低下させることにより、一定せん断速度で伸長粘度及びせん断粘度を更に測定した。
【０１３４】
結果を表２に作表しており、本発明のポリマー組成物が、アクリルポリマー添加剤のないポリマーのみと比較して低いのび粘度と低いせん断粘度を示すことが実証される。典型的には、これによって、紡糸、成形、又はフィルム形成加工の製造性が全体的に上昇する可能性がある。
【０１３５】
【表１】
2004530013.tif 000005
【０１３６】
【表２】
2004530013.tif 000006
本願に関連して本明細書と同時又は以前に提出され、本明細書と共に公衆の便覧に公開された論文及び文書全てが留意されるもので、そのような論文及び文書全ての内容は、本明細書に参考として援用されている。
【０１３７】
本明細書（添付の特許請求の範囲、要約書、及び図面を含む）に開示された特徴、及び／又はそこに開示されたいずれかの方法又は工程のステップの少なくとも複数の組合わせは互いに排他的であるが、それを除くそれらの特徴及びステップは全て、いずれの組合わせを行ってもよい。
【０１３８】
本明細書（添付の特許請求の範囲、要約書、及び図面を含む）に開示された各特徴は、他に説明がない限りは同様、同等、又は類似の目的を果たす他の特徴に置換えてもよい。つまり、他に説明がない限りは、開示された各特徴は、一般的な一連の同等又は類似の特徴のうちの一例に過ぎない。
【０１３９】
本発明は、前述の実施形態の詳細に限定されない。本発明は、本明細書（添付の特許請求の範囲、要約書、及び図面を含む）に開示された特徴のいずれか新規な１つ、又はいずれか新規な組合わせ、あるいはそこに開示されたいずれかの方法又は工程のステップのいずれか新規な１つ、又はいずれか新規な組合わせに及ぶものである。
【図面の簡単な説明】
【０１４０】
【図１】先に定義の溶融アクリルポリマー添加剤を先に定義のポリマーの溶融体の流れに組入れることにより、ポリマー繊維を製造するための紡糸ラインを表す流れ図。
【図２】先に定義の非溶融アクリルポリマー添加剤を先に定義のポリマーの溶融体の流れに組入れることにより、ポリマー繊維を製造するための紡糸ラインを表す流れ図。
【国際公開パンフレット】
2004530013.tif 000007
2004530013.tif 000008
2004530013.tif 000009
2004530013.tif 000010
2004530013.tif 000011
2004530013.tif 000012
2004530013.tif 000013
2004530013.tif 000014
2004530013.tif 000015
2004530013.tif 000016
2004530013.tif 000017
2004530013.tif 000018
2004530013.tif 000019
2004530013.tif 000020
2004530013.tif 000021
2004530013.tif 000022
2004530013.tif 000023
2004530013.tif 000024
2004530013.tif 000025
2004530013.tif 000026
2004530013.tif 000027
2004530013.tif 000028
2004530013.tif 000029
2004530013.tif 000030
2004530013.tif 000031
2004530013.tif 000032
2004530013.tif 000033
2004530013.tif 000034
2004530013.tif 000035
2004530013.tif 000036
2004530013.tif 000037
2004530013.tif 000038
2004530013.tif 000039
2004530013.tif 000040
2004530013.tif 000041
2004530013.tif 000042
2004530013.tif 000043
2004530013.tif 000044
2004530013.tif 000045
2004530013.tif 000046
2004530013.tif 000047
2004530013.tif 000048
2004530013.tif 000049
2004530013.tif 000050
2004530013.tif 000051
2004530013.tif 000052
2004530013.tif 000053
2004530013.tif 000054
2004530013.tif 000055
2004530013.tif 000056
2004530013.tif 000057
2004530013.tif 000058
2004530013.tif 000059
2004530013.tif 000060
2004530013.tif 000061
2004530013.tif 000062
2004530013.tif 000063
2004530013.tif 000064
2004530013.tif 000065
2004530013.tif 000066
2004530013.tif 000067
2004530013.tif 000068
2004530013.tif 000069
2004530013.tif 000070
2004530013.tif 000071
2004530013.tif 000072
2004530013.tif 000073
2004530013.tif 000074
2004530013.tif 000075
2004530013.tif 000076
【国際公開パンフレット（コレクトバージョン）】
2004530013.tif 000077
2004530013.tif 000078
【手続補正書】
【提出日】平成15年6月5日(2003.6.5)
【手続補正１】
【補正対象書類名】特許請求の範囲
【補正対象項目名】全文
【補正方法】変更
【補正の内容】
【特許請求の範囲】
【請求項１】
アクリルポリマー添加剤との混和物中に、ポリオレフィン、ポリアミド、又はそれらの混合物から選択されるポリマーを含む組成物であって、ほぼ同一の条件下で５０００Ｓ−１〜５００Ｓ−１の範囲で同一の一定せん断速度で測定した場合に、
前記組成物のせん断粘度が前記アクリルポリマー添加剤を含有しないときの同一組成物のせん断粘度よりも低いか、
前記組成物の伸長粘度が前記アクリルポリマー添加剤を含有しない同様の組成物の伸長粘度よりも低いか、又は
前記組成物のせん断粘度及び伸長粘度の両方が前記アクリルポリマー添加剤を含有しないときの同一組成物のせん断粘度及び伸長粘度のそれぞれよりも低い組成物。
【請求項２】
前記組成物のせん断粘度は前記アクリルポリマー添加剤を含有しないときの同一組成物のせん断粘度よりも低い、請求項１に記載の組成物。
【請求項３】
前記アクリルポリマー添加剤は５０，０００以上の重量平均分子量を有する、請求項１又は２に記載の組成物。
【請求項４】
前記アクリルポリマー添加剤は、８０〜９９．９重量％のメチルメタクリレート、及び０．１〜２０重量％の少なくとも１つの他の共重合可能なアルキル（アルカ）アクリレートからなる混合物から得られたアクリルコポリマーである、請求項１〜３のいずれか一項に記載の組成物。
【請求項５】
前記アルキル（アルカ）アクリレートはアルキルアクリレート、好適には（Ｃ１〜Ｃ４）アルキルアクリレートからなる、請求項４に記載の組成物。
【請求項６】
前記アクリルコポリマーは、単一の共重合可能なアルキル（アルカ）アクリレートからなる請求項１〜５のいずれか一項に記載の組成物。
【請求項７】
前記アクリルポリマー添加剤が前記組成物の総重量に基づくと少なくとも０．５重量％
の量で存在する、請求項１〜６のいずれか一項に記載の組成物。
【請求項８】
前記アクリルポリマー添加剤が前記組成物の総重量に基づくと１５重量％以下の量で存在する、請求項１〜７のいずれか一項に記載の組成物。
【請求項９】
前記ポリマーが前記組成物の総重量に基づくと８０重量％以上の量で存在する、請求項１〜８のいずれか一項に記載の組成物。
【請求項１０】
前記アクリルポリマー添加剤がポリマーと不混和である、請求項１〜９のいずれか一項に記載の組成物。
【請求項１１】
前記組成物が溶融している、請求項１〜１０のいずれか一項に記載の組成物。
【請求項１２】
前記ポリマーは、ナイロン、好適にはナイロン−６，６又はナイロン−６からなるポリアミドを含有する、請求項１〜１１のいずれか一項に記載の組成物。
【請求項１３】
前記ポリマーは、モノアルケンモノマーと少なくとも１種の他の共重合性モノアルケンコモノマーとを含むモノマー混合物から得られるホモポリマー又はコポリマーからなるポリオレフィンを含有する、請求項１〜１２のいずれか一項に記載の組成物。
【請求項１４】
前記ポリオレフィンがポリエチレン又はポリプロピレンを含有する、請求項１３に記載の組成物。
【請求項１５】
前記ポリマーがホモポリマーである、請求項１〜１４のいずれか一項に記載の組成物。
【請求項１６】
前記組成物のせん断粘度は前記アクリルポリマー添加物を含有しないときの同一組成物のせん断粘度の９８％以下である、請求項１〜１５のいずれか一項に記載の組成物。
【請求項１７】
前記組成物、及び前記アクリルポリマー添加物を含有しないときの同一組成物におけるせん断粘度又は伸長粘度の比較測定がほぼ同一の溶融温度で行われる請求項１〜１６のいずれか一項に記載の組成物。
【請求項１８】
前記ポリマーはポリアミドを含み、前記組成物、及び前記アクリルポリマー添加物を含有しないときの同一組成物におけるせん断粘度又は伸長粘度の比較測定が２７０℃〜３２０℃の間、好適には２９０℃のほぼ同一の溶融温度で行われる、請求項１７に記載の組成物。
【請求項１９】
前記ポリマーはポリオレフィンを含み、前記組成物、及び前記アクリルポリマー添加物を含有しないときの同一組成物におけるせん断粘度又は伸長粘度の比較測定が１７０℃〜２３０℃の間、前記ポリオレフィンがポリプロピレンを含む場合、好適には２３０℃の温度で行われる、請求項１７に記載の組成物。
【請求項２０】
ほぼ同一の条件下で５０００Ｓ−１〜５００Ｓ−１の範囲で同一の一定せん断速度で測定した場合、前記組成物のせん断粘度が前記ポリマーのみのせん断粘度よりも低い、請求項１〜１９のいずれか一項に記載の組成物。
【請求項２１】
ほぼ同一の条件下で５０００ｓ−１〜５００ｓ−１の範囲で同一の一定せん断速度で測定した場合、前記組成物の伸長粘度が前記ポリマーのみの伸長粘度よりも低い、請求項１〜２０のいずれか一項に記載の組成物。
【請求項２２】
前記組成物、及び前記ポリマーのみの、せん断粘度又は伸長粘度の比較測定がほぼ同一の溶融温度で行われる請求項２０又は２１に記載の組成物。
【請求項２３】
せん断粘度又は伸長粘度の比較測定が３０００ｓ−１の同一の一定せん断速度で行われる請求項１〜２２のいずれか一項に記載の組成物。
【請求項２４】
前記組成物の伸長粘度が前記アクリルポリマー添加剤を含有しないときの同一組成物の伸長粘度の９５％以下である、請求項２３に記載の組成物。
【請求項２５】
前記組成物の伸長粘度が前記ポリマーのみの伸長粘度の９５％以下である、請求項２３に記載の組成物。
【請求項２６】
前記組成物の伸長応力が１００ＫＰａ以下である、請求項１〜２５のいずれか一項に記載の組成物。
【請求項２７】
前記ポリオレフィンがポリエチレン又はポリプロピレンを含有する、請求項２６に記載の組成物。
【請求項２８】
前記ポリマーがホモポリマーである、請求項１〜２７のいずれか一項に記載の組成物。
【請求項２９】
請求項１〜２８のいずれか１項に記載のアクリルポリマー添加剤を、ポリアミド、ポリオレフィン、又はそれらの混合物から選択されるポリマーに添加することを含む、請求項１〜２８のいずれか１項に記載の組成物を製造する方法。
【請求項３０】
前記アクリルポリマー添加剤をポリマーと溶融ブレンドする、請求項２９に記載の方法。
【請求項３１】
非溶融アクリルポリマー添加剤を前記ポリマーの溶融体に添加する、請求項２９又は３０に記載の方法。
【請求項３２】
請求項１〜２８のいずれか１項に記載の組成物を含む繊維。
【請求項３３】
請求項１〜２８のいずれか１項に記載の組成物を含む造形品。
【請求項３４】
請求項１〜２８のいずれか１項に記載の組成物を含むフィルム。
【請求項３５】
請求項１〜２８のいずれか１項に記載のポリマー、特にポリアミド又はポリオレフィンの伸長粘度及び／又はせん断粘度を低下させるための、請求項１〜２８のいずれか１項に記載のアクリルポリマー添加剤の使用。出願時の請求項３〜２６を変更した。
【手続補正書】
【提出日】平成15年8月12日(2003.8.12)
【手続補正１】
【補正対象書類名】特許請求の範囲
【補正対象項目名】全文
【補正方法】変更
【補正の内容】
【特許請求の範囲】
【請求項１】
８０〜１００重量％のメチルメタクリレート、０〜２０重量％の他の共重合可能なアルキル（アルカ）アクリレートコモノマー、０〜０．５重量％の開始剤、及び０〜０．１重量％の連鎖移動剤からなるモノマー混合物から得られたホモポリマー又はコポリマーからなり、３００，０００以下の重量平均分子量を有するアクリルポリマー添加剤との混和物中に、ポリオレフィン、ポリアミド、又はそれらの混合物から選択されるポリマーを含む組成物であって、ほぼ同一の条件下で５０００Ｓ−１〜５００Ｓ−１の範囲で同一の一定せん断速度で測定した場合に、
前記組成物のせん断粘度が前記アクリルポリマー添加剤を含有しないときの同一組成物のせん断粘度よりも低いか、
前記組成物の伸長粘度が前記アクリルポリマー添加剤を含有しない同様の組成物の伸長粘度よりも低いか、又は
前記組成物のせん断粘度及び伸長粘度の両方が前記アクリルポリマー添加剤を含有しないときの同一組成物のせん断粘度及び伸長粘度のそれぞれよりも低い組成物。
【請求項２】
前記アクリルポリマー添加剤は２００，０００より小さい重量平均分子量を有する、請求項１に記載の組成物。
【請求項３】
前記アクリルポリマー添加剤は５０，０００以上の重量平均分子量を有する、請求項１又は２に記載の組成物。
【請求項４】
前記アクリルポリマー添加剤は、８０〜９９．９重量％のメチルメタクリレート、及び０．１〜２０重量％の少なくとも１つの他の共重合可能なアルキル（アルカ）アクリレートからなる混合物から得られたアクリルコポリマーである、請求項１〜３のいずれか一項に記載の組成物。
【請求項５】
前記アルキル（アルカ）アクリレートはアルキルアクリレート、好適には（Ｃ１〜Ｃ４）アルキルアクリレートからなる、請求項４に記載の組成物。
【請求項６】
前記アクリルコポリマーは、単一の共重合可能なアルキル（アルカ）アクリレートからなる請求項１〜５のいずれか一項に記載の組成物。
【請求項７】
前記アクリルポリマー添加剤が前記組成物の総重量に基づくと少なくとも０．５重量％の量で存在する、請求項１〜６のいずれか一項に記載の組成物。
【請求項８】
前記アクリルポリマー添加剤が前記組成物の総重量に基づくと１５重量％以下の量で存在する、請求項１〜７のいずれか一項に記載の組成物。
【請求項９】
前記ポリマーが前記組成物の総重量に基づくと８０重量％以上の量で存在する、請求項１〜８のいずれか一項に記載の組成物。
【請求項１０】
前記アクリルポリマー添加剤がポリマーと不混和である、請求項１〜９のいずれか一項に記載の組成物。
【請求項１１】
前記組成物が溶融している、請求項１〜１０のいずれか一項に記載の組成物。
【請求項１２】
前記ポリマーは、ナイロン、好適にはナイロン−６，６又はナイロン−６からなるポリアミドを含有する、請求項１〜１１のいずれか一項に記載の組成物。
【請求項１３】
前記ポリマーは、モノアルケンモノマーと少なくとも１種の他の共重合性モノアルケンコモノマーとを含むモノマー混合物から得られるホモポリマー又はコポリマーからなるポリオレフィンを含有する、請求項１〜１２のいずれか一項に記載の組成物。
【請求項１４】
前記ポリオレフィンがポリエチレン又はポリプロピレンを含有する、請求項１３に記載の組成物。
【請求項１５】
前記ポリマーがホモポリマーである、請求項１〜１４のいずれか一項に記載の組成物。
【請求項１６】
前記組成物のせん断粘度は前記アクリルポリマー添加物を含有しないときの同一組成物のせん断粘度の９８％以下である、請求項１〜１５のいずれか一項に記載の組成物。
【請求項１７】
前記組成物、及び前記アクリルポリマー添加物を含有しないときの同一組成物におけるせん断粘度又は伸長粘度の比較測定がほぼ同一の溶融温度で行われる請求項１〜１６のいずれか一項に記載の組成物。
【請求項１８】
前記ポリマーはポリアミドを含み、前記組成物、及び前記アクリルポリマー添加物を含有しないときの同一組成物におけるせん断粘度又は伸長粘度の比較測定が２７０℃〜３２０℃の間、好適には２９０℃のほぼ同一の溶融温度で行われる、請求項１７に記載の組成物。
【請求項１９】
前記ポリマーはポリオレフィンを含み、前記組成物、及び前記アクリルポリマー添加物を含有しないときの同一組成物におけるせん断粘度又は伸長粘度の比較測定が１７０℃〜２３０℃の間、前記ポリオレフィンがポリプロピレンを含む場合、好適には２３０℃の温度で行われる、請求項１７に記載の組成物。
【請求項２０】
ほぼ同一の条件下で５０００Ｓ−１〜５００Ｓ−１の範囲で同一の一定せん断速度で測定した場合、前記組成物のせん断粘度が前記ポリマーのみのせん断粘度よりも低い、請求項１〜１９のいずれか一項に記載の組成物。
【請求項２１】
ほぼ同一の条件下で５０００ｓ−１〜５００ｓ−１の範囲で同一の一定せん断速度で測定した場合、前記組成物の伸長粘度が前記ポリマーのみの伸長粘度よりも低い、請求項１〜２０のいずれか一項に記載の組成物。
【請求項２２】
前記組成物、及び前記ポリマーのみの、せん断粘度又は伸長粘度の比較測定がほぼ同一の溶融温度で行われる請求項２０又は２１に記載の組成物。
【請求項２３】
せん断粘度又は伸長粘度の比較測定が３０００ｓ−１の同一の一定せん断速度で行われる請求項１〜２２のいずれか一項に記載の組成物。
【請求項２４】
前記組成物の伸長粘度が前記アクリルポリマー添加剤を含有しないときの同一組成物の伸長粘度の９５％以下である、請求項２３に記載の組成物。
【請求項２５】
前記組成物の伸長粘度が前記ポリマーのみの伸長粘度の９５％以下である、請求項２３に記載の組成物。
【請求項２６】
前記組成物の伸長応力が１００ＫＰａ以下である、請求項１〜２５のいずれか一項に記載の組成物。
【請求項２７】
前記アクリルポリマー添加物は８５，０００〜１５０，０００の範囲にある重量平均分子量を有する請求項１〜２６のいずれか一項に記載の組成物。
【請求項２８】
請求項１〜２７のいずれか一項に記載のアクリルポリマー添加剤を、ポリアミド、ポリオレフィン、又はそれらの混合物から選択されるポリマーに添加することを含む、請求項１〜２７のいずれか一項に記載の組成物を製造する方法。
【請求項２９】
前記アクリルポリマー添加剤をポリマーと溶融ブレンドする、請求項２８に記載の方法。
【請求項３０】
非溶融アクリルポリマー添加剤を前記ポリマーの溶融体に添加する、請求項２８又は２９に記載の方法。
【請求項３１】
請求項１〜２７のいずれか一項に記載の組成物を含む繊維。
【請求項３２】
請求項１〜２７のいずれか一項に記載の組成物を含む造形品。
【請求項３３】
請求項１〜２７のいずれか一項に記載の組成物を含むフィルム。
【請求項３４】
請求項１〜２７のいずれか一項に記載のポリマー、特にポリアミド又はポリオレフィンの伸長粘度及び／又はせん断粘度を低下させるための、請求項１〜２７のいずれか一項に記載のアクリルポリマー添加剤の使用。
【国際調査報告】
2004530013.tif 000079
2004530013.tif 000080
2004530013.tif 000081
2004530013.tif 000082
2004530013.tif 000083
2004530013.tif 000084
2004530013.tif 000085